(57)【要約】【課題】ＢＥＴ法（ＤＩＮ６６１３１および６６１３２）による表面積に対して、ｎｍ２あたりのＳｉＯＨの密度が０．６より小であるシリル化されたシリカを提供する。【解決手段】（１）シリル化剤による親水性出発シリカの被覆、（２）親水性シリカとシリル化剤との反応、および（３）シリル化剤および副反応生成物からのシリル化されたシリカの精製の工程をそれぞれ、専用の容器内で行う。【効果】該シリカを含有するトナーおよび現像剤は電子写真印刷において有利に使用することができ、直接法による画像転写法においても使用可能であり、またラッカーおよび塗料において耐引掻性の被覆を得るために使用される。【選択図】なし【特許請求の範囲】
【請求項１】
ＢＥＴ法（ＤＩＮ６６１３１および６６１３２）による表面積に対して、ｎｍ２あたりのＳｉＯＨの密度が０．６より小であるシリル化されたシリカの製造方法において、製造方法を３つの連続する別々の工程：（１）シリル化剤による親水性出発シリカの被覆、（２）親水性シリカとシリル化剤との反応、および（３）シリル化剤および副反応生成物からのシリル化されたシリカの精製、で行い、該工程はそれぞれ、専用の容器内で行うことを特徴とする、シリル化されたシリカの製造方法。
【請求項２】
親水性出発シリカを製造する際に、出発シリカの全質量に対して１０質量％を越える水を添加しない、請求項１記載のシリル化されたシリカの製造方法。
【請求項３】
工程（１）から工程（２）および工程（３）へのシリカの輸送を重力によって行う、請求項１または２記載のシリル化されたシリカの製造方法。
【請求項４】
シリル化反応の反応副生成物および精製除去生成物を工程（３）から被覆の工程（１）へ返送する、請求項１から３までのいずれか１項記載のシリル化されたシリカの製造方法。
【請求項５】
シリル化剤を微細に分散したエーロゾルとして液体の形でシリカに添加する、請求項１から４までのいずれか１項記載のシリル化されたシリカの製造方法。
【請求項６】
シリル化工程の間またはその後に機械的な圧縮のための方法を使用する、請求項１から５までのいずれか１項記載のシリル化されたシリカの製造方法。
【請求項７】
シリル化工程の後にシリカを解凝集するための方法を使用する、請求項１から６までのいずれか１項記載のシリル化されたシリカの製造方法。
【請求項８】
シリカを
Ｉ）無極性基を有するシリル化剤、
Ｉａ）ｎ＝１、２または３である式
Ｒ１ｎＳｉＸ４−ｎ
のオルガノシランまたはこれらのオルガノシランからなる混合物
［式中、Ｒ１は、１〜１８個の炭素原子を有するモノ不飽和もしくは多不飽和で一価の、場合によりハロゲン化された炭化水素基を表し、かつこの場合、同じか、もしくは異なっていてもよく、かつＸ＝ハロゲン、窒素基、ＯＲ２、ＯＣＯＲ２、Ｏ（ＣＨ２）ｘＯＲ２を表し、その際、Ｒ２は、水素または１〜１２個の炭素原子を有する一価の炭化水素基を表し、かつｘ＝１、２、３を表す］および／または
Ｉｂ）式
（Ｒ１３ＳｉＯ１／２）および／または
（Ｒ１２ＳｉＯ２／２）および／または
（Ｒ１ＳｉＯ３／２）
［式中、Ｒ１は上記のものを表す］の単位からなるオルガノシロキサン、その際、オルガノシロキサン中のこれらの単位の数は少なくとも２である
によりシリル化し、かつＩａおよびＩｂを単独で、または任意の混合物にして使用することができる、請求項１から７までのいずれか１項記載のシリカの製造方法。
【請求項９】
少なくとも２種の異なったシリル化剤を使用するが、ただし、少なくとも１種のシリル化剤は２５℃で２ｍＰａｓより小の粘度を有し、かつ少なくとも１種のシリル化剤は２５℃で５ｍＰａｓより大の粘度を有する、請求項８記載のシリカの製造方法。
【請求項１０】
請求項１から７までのいずれか１項記載のシリカの製造方法において、シリカを
Ｉ）無極性基を有するシリル化剤、
Ｉａ）ｎ＝１、２または３である式
Ｒ１ｎＳｉＸ４−ｎ
のオルガノシランまたはこれらのオルガノシランからなる混合物
［式中、Ｒ１は、１〜１８個の炭素原子を有するモノ不飽和もしくは多不飽和で一価の、場合によりハロゲン化された炭化水素基を表し、かつその際、同じか、もしくは異なっていてもよく、かつＸ＝ハロゲン、窒素基、ＯＲ２、ＯＣＯＲ２、Ｏ（ＣＨ２）ｘＯＲ２を表し、その際、Ｒ２は、水素または１〜１２個の炭素原子を有する一価の炭化水素基を表し、かつｘ＝１、２、３を表す］および／または
Ｉｂ）式
（Ｒ１３ＳｉＯ１／２）および／または
（Ｒ１２ＳｉＯ２／２）および／または
（Ｒ１ＳｉＯ３／２）
［式中、Ｒ１は上記のものを表す］の単位からなるオルガノシロキサン、その際、オルガノシロキサン中のこれらの単位の数は少なくとも２である
によりシリル化し、かつＩａおよびＩｂを単独で、または任意の混合物にして使用することができる、かつ／または
ＩＩ）極性基を有するシリル化剤
ＩＩａ）式
Ｒ３ｍＲ１ｎＳｉＸｌ
［式中、ｍ＋ｎ＋ｌ＝４であり、ｎ＝０、１または２であり、かつｍ＝１、２または３であり、その際、Ｒ３は、水素であるか、またはヘテロ原子Ｙを有し、１〜１２個の炭素原子を有する１価もしくは２価の、１つもしくは複数の同じか、もしくは異なった炭化水素基であり、二価の炭化水素基である場合、該基は２つのＳｉ原子と結合していているか、もしくは構造
Ｘ４−ｎ−ｍＲ１ｎＳｉＲ３ｍＳｉＲ１ｎＸ４−ｎ−ｍ
のオルガノ−シランの形で結合していてもよく、その際、ヘテロ原子Ｙは、元素の周期表の第３、４（Ｃを除く）、５および６主族の元素であり、その際、Ｙは、Ｎ、Ｐ、ＯおよびＳが有利である］のオルガノシランおよび／または
ＩＩｂ）式
Ｒ３ｑＲ１ｒＳｉＯ（４−ｑ−ｒ）／２
［式中、
ｑ＝１、２または３であり、
ｒ＝０、１または２であり、
かつｑ＋ｒ＜４であり、その際、Ｒ１およびＲ３は上記のものを表す］の１つもしくは複数の同じか、もしくは異なる単位からなるオルガノシロキサン、その際、オルガノシロキサン中のこれらの単位の数は少なくとも２である
によりシリル化し、かつＩＩａおよびＩＩｂを単独で、またはＩａおよびＩｂと共に任意の混合物にして使用することができるが、ただし、極性基を有するシリル化剤（ＩＩ）はシリル化剤（Ｉ）および（ＩＩ）の全量の１〜８０質量％であることを特徴とする、請求項１から７までのいずれか１項記載のシリカの製造方法。
【請求項１１】
（Ｉ）の無極性基を有するシリル化剤が、シリル化剤の全量の少なくとも２０質量％である、請求項１０記載のシリカの製造方法。
【請求項１２】
一次粒子の平均粒径が１００ｎｍより小さく、その際、この一次粒子はシリカ中で分離して存在しているのではなく、直径１００〜１０００ｎｍを有する比較的大きな凝集体（ＤＩＮ５３２０６による定義）の構成要素であり、かつ外的な剪断負荷に依存して１〜５００μｍの大きさを有する凝集塊（ＤＩＮ５３２０６による定義）を構成し、その際、該シリカは比表面積１０〜３００ｍ２／ｇ（ＤＩＮ６６１３１および６６１３２によるＢＥＴ法により測定）を有し、その際、該シリカは２．８以下の質量Ｄｍのフラクタル次元を有し、かつ０．６ＳｉＯＨ／ｎｍ２より小さい表面のシラノール基ＳｉＯＨの密度を有し、かつ比表面積１００ｍ２／ｇ（ＤＩＮ６６１３１および６６１３２によるＢＥＴ法により測定）あたり、少なくとも１．０質量％の炭素含有率を有する、請求項１から７、１０、及び１１のいずれか１項記載の方法により製造されるシラノール基の含有率が低いシリカ。
【請求項１３】
トナー、現像剤、電荷制御剤および／または粉末系のための流動助剤において、請求項１０から１１のいずれか１項記載の方法により製造されるシリカを含有することを特徴とする、トナー、現像剤、電荷制御剤および／または粉末系のための流動助剤。
【請求項１４】
架橋性ポリマー組成物および／または樹脂組成物において、請求項１０から１１のいずれか１項記載の方法により製造されるシリカまたは請求項１２記載のシリカを含有することを特徴とする、架橋性ポリマー組成物および／または樹脂組成物。
【発明の詳細な説明】
【技術分野】
【０００１】
本発明は、シリル化されたシリカおよび該シリカの製造方法に関する。
【背景技術】
【０００２】
出発シリカのシラノール基含有率が２５％より高い残留シラノール含有率を有するシリル化されたシリカは、ｎｍ２あたり、ＢＥＴ法（ＤＩＮ６６１３１および６６１３２）による表面積に対して０．６よりも小さいＳｉＯＨの密度に相応し、次の欠点を有している：２５％を越える残留シラノール含有率は、シリカ表面のシラノール基の間の水素橋かけ結合により、シリカ粒子同士の著しい相互作用ひいては著しい増粘作用につながり、これは特にポリマー系および樹脂系における高い充填度を達成するために、加工の際の障害となる。粉末系では２５％を越える残留シラノール含有率は粒子の相互作用につながり、ひいては再凝集および分離につながる。このことは、否定的な観点で粉末系、たとえば粉末樹脂およびトナーの流動性および摩擦電気の貯蔵安定性という特性を損なう。
【０００３】
シリカを有機珪素化合物で被覆するためのすでに公知の方法は、従来技術によればシリル化剤を添加することに基づいて行われる。このことは、シリル化剤が十分な反応性を有することを前提とする。これは一般に、このシリル化剤が珪素原子に反応性の基、たとえば公知のとおり、ハロゲン化物基（Ｃｌ、Ｂｒ）、アルコキシ基（ＯＲ）またはアミノ基（−Ｎ−Ｒ）あるいはシラザン基（−Ｎ−Ｓｉ−）を有している場合である。工業的な条件下ではしばしば、反応促進、ひいては経済性の理由から、プロトン性溶剤、たとえば水を添加する。これは安定したシロキサン結合、たとえばＳｉ−Ｏ−Ｓｉの形成につながる副反応につながる可能性があり、該結合は従来技術の反応条件下で反応性でないか、もしくはほとんど反応性がなく、ひいてはシリル化反応の工業的な条件下でもはや使用されない。最後にこれは所望されるよりも低いシリル化度および予測されるよりも低い反応収率につながる。
【０００４】
有機珪素化合物を使用する、熱分解法シリカを製造するためのすでに公知の方法は、特許文献１および該文献中に引用されている文献により、原料の熱分解法シリカの使用に基づいており、これらは精製工程で水もしくは水蒸気を付加的に添加することにより、付着している塩化水素を除去する。従来技術によれば、水を用いた付加的な処理はシリカの改善された精製につながるが、しかし同時に、表面の珪素原子に結合しているヒドロキシル基、いわゆるシラノール基の高い表面密度にもつながる。通常、この高められた表面シラノール基密度は、こうして処理された熱分解法シリカの高められた反応性と関連づけられる。
【０００５】
意外なことに、親水性の出発シリカの高められたシラノール基密度は、高いシリル化度、つまりシリル化剤による高い被覆率、および７５％より高い表面シラノール基のシリル化剤基への反応による高い収率ひいては２５％より低い残留シラノール含有率の達成にとって、妨げとなっていることが判明した。
【０００６】
所望のシリル化度を達成するために必要とされるシリル化剤の高い過剰によってシラノール基の不十分な反応ひいては反応収率の不足を克服することを試みることができる。しかし高い疎水化度のために必要とされる疎水化剤の高い添加は、有機珪素の廃棄物の高い負荷を生じ、これをコストをかけて廃棄処理しなくてはならない。
【０００７】
特許文献２から、反応収率を改善するための触媒としてアルコールを添加することが公知である。しかしこれは引き続き該アルコールを有機負荷物として廃棄処理しなくてはならず、かつ付加的に空気中および水中への放出が行われるという欠点を有する。
【０００８】
特許文献３および特許文献４から、シリカを機械的負荷の下でシリル化することが公知である。しかしここに記載されている方法の場合、２５％より低い残留シラノール含有率を達成できない。
【０００９】
これらのシリカのもう１つの欠点が、中程度の極性および高い極性の液体系、ポリマー系および樹脂系中で活性な充填剤として使用する際に生じる。ここでは混和性および相容性の問題が生じる。このことは、コンパウンドの良好な機械的特性、たとえば硬度、強度、靭性および耐摩耗性などを得るために、シリカと周囲のマトリックスとの強固な結合が要求されている場合に不利である。
【００１０】
これらのシリカは、該シリカを添加剤として、たとえば粘着防止剤として、流動助剤として、または摩擦電気的な特性の制御もしくは調節のために、固体、特に微粒子状の固体、たとえば架橋ポリマー系および樹脂系または無機微粒子固体と共に使用する場合にさらなる欠点を示す。混和性および相容性において問題が生じる。このことは、シリカを流動性助剤としておよび／または電荷制御剤として、たとえば粉体塗料被覆用の粉末状の製品中で、たとえば粉末樹脂系中で、またはトナーおよび現像剤中で使用する場合に、シリカの分離につながる。この分離はシリカの粉末粒子の相互作用が不十分であることと関連している。この分離は、不安定化および系の耐用寿命の不足、つまりトナー−シリカ−混合物において繰り返しのコピーもしくは活性化の過程の負荷の下での不十分な安定性という結果を生じる。
【００１１】
【特許文献１】ＥＰ０８５５３６８Ａ１
【００１２】
【特許文献２】ＥＰ５７９０４９
【００１３】
【特許文献３】ＤＥ０２２１１３７７
【００１４】
【特許文献４】ＤＥ２３４４３８８
【発明の開示】
【発明が解決しようとする課題】
【００１５】
本発明の課題は、従来技術の欠点を有してないシリカのシラノール基の低い含有率を有するシリカを提供することである。
【課題を解決するための手段】
【００１６】
前記課題は本発明により、ＢＥＴ法（ＤＩＮ６６１３１および６６１３２）による表面積に対して、ｎｍ２あたりのＳｉＯＨの密度が０．６より小であるシリル化されたシリカにより解決される。
【００１７】
これは、出発シリカのシラノール基の残留含有率が２５％より低い、有利には１５％より低い、および特に有利には１０％より低いシリカである。出発シリカのシラノール基の残留含有率が８％より低い、および特にシラノール基の残留含有率が５％より低いシリル化されたシリカが特に有利である。
【００１８】
シラノール基の残留物質含有率は、シアーズ(Sears)による酸塩基滴定の方法により、脱イオン水中、メタノール（５０体積％）および飽和塩化ナトリウム水溶液（５０体積％）からなる溶剤中で測定する（G.W.  Sears、Anal  Chem.、２８（１２）、（１９５６年）、１９８１年）。
【００１９】
本発明のもう１つの対象は、シリル化されたシリカの製造方法であり、この場合、製造方法を、それぞれ専用の容器中で行う、別々の連続した工程で行う：（Ａ）まず、親水性出発シリカを製造する、次いで（Ｂ）（１）シリル化剤による親水性シリカの被覆、（２）親水性シリカとシリル化剤との反応、および（３）シリル化されたシリカからのシリル化剤および副反応生成物の除去により、シリカをシリル化する。
【発明を実施するための最良の形態】
【００２０】
出発シリカ
シリル化の基材（出発）物質として、無水条件下で製造される親水性の熱分解法シリカを使用する。無水とはこの場合、熱水製造方法においても、方法のその後の工程、たとえば冷却、洗浄および貯蔵においても、完成し、かつ精製され、包装され、かつ発送準備のできた製品まで、液状であろうと、蒸気の形であろうと、付加的な水を方法に供給しないことと理解すべきである。この場合、いずれにしてもシリカの全質量に対して１０質量％より多くの水を添加すべきではなく、有利には５質量％未満、好ましくは２．５質量％未満、特に有利には全く水を添加しない。
【００２１】
有利には、分子レベルで、高められた表面均質性として記載することができ、最小の表面粗さとして特徴付けることができる、高められた表面活性を有するシリカを使用する。
【００２２】
シリカは有利には一次粒子の平均粒径が１００ｎｍより小さく、有利には一次粒子の平均粒径は５〜５０ｎｍである。これらの一次粒子はシリカ中で分離されて存在しているのではなく、より大きな凝集体および凝集塊の構成要素である。
【００２３】
有利にはシリカは２５〜５００ｍ２／ｇ（ＤＩＮ６６１３１および６６１３２によるＢＥＴ法により測定）の比表面積を有する。
【００２４】
シリカは直径１００〜１０００ｎｍの範囲の凝集体（ＤＩＮ５３２０６による定義）を有し、その際、該シリカは、該凝集体から構成され、外部の剪断負荷（たとえば測定条件）に依存して、１〜５００μｍの大きさを有する凝集塊（ＤＩＮ５３２０６による定義）を有する。
【００２５】
有利にはシリカは、有利に２．３以下、好ましくは２．１以下、特に有利には１．９５〜２．０５の表面のフラクタル次元を有し、その際、表面Ｄｓのフラクタル次元はこの場合、次のものとして定義される：粒子の表面積Ａは粒子の半径Ｒに比例するＤｓである。
【００２６】
有利にはシリカは、有利に２．８以下、好ましくは２．７以下、特に有利には２．４〜２．６の質量Ｄｍのフラクタル次元を有する。質量Ｄｍのフラクタル次元はこの場合、次のものとして定義される：粒子の質量Ｍは粒子の半径Ｒに比例するＤｍである。
【００２７】
有利にはシリカは表面のシラノール基ＳｉＯＨの密度２．５ＳｉＯＨ／ｎｍ２より小、有利には２．１ＳｉＯＨ／ｎｍ２より小、特に２ＳｉＯＨ／ｎｍ２より小、特に有利には１．７〜１．９ＳｉＯＨ／ｎｍ２より小を有する。
【００２８】
高温（＞１０００℃）で製造されたシリカを使用することもできる。熱分解法により製造されたシリカは特に有利である。親水性シリカは製造されたばかりのものをバーナーから直接、中間貯蔵して、またはすでに市販されているように包装されているものを使用することもできる。疎水化されたシリカ、たとえば市販のものを使用することもできる。
【００２９】
圧縮されておらず、かさ密度＜６０ｇ／ｌを有するシリカ、あるいはまた圧縮され、かさ密度＞６０ｇ／ｌを有するシリカを使用することができる。
【００３０】
種々のシリカの混合物、たとえば異なったＢＥＴ表面積のシリカからなる混合物、または異なった疎水化度もしくはシリル化度を有するシリカからなる混合物を使用することもできる。
【００３１】
シラノール基の含有率が低い本発明によるシリカを製造するための本発明による方法は、出発シリカとして上記のシリカを使用する方法であり、これは
Ｉ）無極性基を有するシリル化剤、
Ｉａ）ｎ＝１、２または３である式
Ｒ１ｎＳｉＸ４-ｎ
のオルガノシラン、またはこれらのオルガノシランからなる混合物［式中、Ｒ１は、１〜１８個の炭素原子を有し、モノ不飽和もしくは多不飽和で一価の、場合によりハロゲン化された炭化水素基を表し、かつその際、同じか、もしくは異なっていてもよく、かつＸ＝ハロゲン、窒素基、ＯＲ２、ＯＣＯＲ２、Ｏ（ＣＨ２）ｘＯＲ２を表し、その際、Ｒ２は、水素を表すか、または１〜１２個の炭素原子を有する一価の炭化水素基を表し、かつｘ＝１、２、３を表す］または
Ｉｂ）式
（Ｒ１３ＳｉＯ１／２）および／または
（Ｒ１２ＳｉＯ２／２）および／または
（Ｒ１ＳｉＯ３／２）
［式中、Ｒ１は上記のものを表す］の単位からなるオルガノシロキサン、その際、オルガノシロキサン中のこれらの単位の数は少なくとも２であるによりシリル化し、かつＩａおよびＩｂを単独で、または任意の混合物にして使用することができる。
【００３２】
オルガノシロキサンは有利には被覆温度で液状である。
【００３３】
１０００ｍＰａｓより大の粘度を有するオルガノシロキサンの場合、技術的に取り扱い可能な溶剤、たとえば有利にはアルコール、たとえばメタノール、エタノール、イソ−プロパノール、エーテル、たとえばジエチルエーテル、テトラヒドロフラン、シロキサン、たとえばヘキサメチルジシロキサン、アルカン、たとえばシクロヘキサンまたはｎ−オクタン、芳香脂肪族、たとえばトルエンもしくはキシレンが有利であり、これらを濃度＞１０％および混合粘度１０００ｍＰａｓ未満で被覆温度において溶解させることができる。
【００３４】
被覆温度で固体のオルガノポリシロキサンは、技術的に取り扱い可能な溶剤（たとえば上記のもの）中、１０％より高い濃度および１０００ｍＰａｓより小さい混合粘度で溶解することができるものが有利である。
【００３５】
Ｒ１のための例は、アルキル基、たとえばメチル基、エチル基、プロピル基、たとえばイソ−プロピル基もしくはｎ−プロピル基、ブチル基、たとえばｔ−ブチル基もしくはｎ−ブチル基、ペンチル基、たとえばネオ−ペンチル基、イソ−ペンチル基もしくはｎ−ペンチル基、ヘキシル基、たとえばｎ−ヘキシル基、ヘプチル基、たとえばｎ−ヘプチル基、オクチル基、たとえば２−エチル−ヘキシル−もしはｎ−オクチル基、デシル基、たとえばｎ−デシル基、ドデシル基、たとえばｎ−ドデシル基、ヘキサデシル基、たとえばｎ−ヘキサデシル基、オクタデシル基、たとえばｎ−オクタデシル基、アルケニル基、たとえばビニル基、２−アリル基もしくは５−ヘキセニル基、アリール基、たとえばフェニル基、ビフェニリル基もしくはナフテニル基、アルキルアリール基、たとえばベンジル基、エチルフェニル基、トルイル基もしくはキシリル基、ハロゲン化されたアルキル基、たとえば３−クロロプロピル基、３，３，３−トリフルオロプロピル基またはペルフルオロヘキシルエチル基、ハロゲン化されたアリール基、たとえばクロロフェニル基もしくはクロロベンジル基である。
【００３６】
Ｒ１のための有利な例は、メチル基、オクチル基およびビニル基であり、特に有利にはメチル基である。
【００３７】
Ｒ２のための例は、アルキル基、たとえばメチル基、エチル基、プロピル基、たとえばイソ−プロピル基もしくはｎ−プロピル基、ブチル基、たとえばｔ−もしくはｎ−ブチル基、ペンチル基、たとえばネオ−ペンチル基、イソ−ペンチル基もしくはｎ−ペンチル基、ヘキシル基、たとえばｎ−ヘキシル基、ヘプチル基、たとえばｎ−ヘプチル基、オクチル基、たとえば２−エチル−ヘキシル−もしくはｎ−オクチル基、デシル基、たとえばｎ−デシル基、ドデシル基、たとえばｎ−ドデシル基である。
【００３８】
Ｒ２のための有利な例は、メチル基およびエチル基である。
【００３９】
オルガノシランのための例は、メチルトリクロロシラン、ジメチルジクロロシラン、トリメチルクロロシラン、メチルトリメトキシシラン、ジメチルジメトキシシラン、トリメチルメトキシシラン、メチルトリエトキシシラン、ジメチルジエトキシシラン、トリメチルエトキシシラン、メチルトリアセトキシシラン、ジメチルジアセトキシシラン、トリメチルアセトキシシラン、オクチルメチルジクロロシラン、オクチルトリクロロシラン、オクタデシルメチルジクロロシラン、オクタデシルトリクロロシラン、ビニルトリクロロシラン、ビニルメチルジクロロシラン、ビニルジメチルクロロシラン、ビニルトリメトキシシラン、ビニルメチルジメトキシシラン、ビニルジメチルメトキシシラン、ビニルトリエトキシシラン、ビニルメチルジエトキシシラン、ビニルジメチルエトキシシラン、ヘキサメチルジシラザン、ジビニルテトラメチルジシラザン、ビス（３，３−トリフルオロプロピル）テトラメチルジシラザン、オクタメチルシクロテトラシラザン、トリメチルシラノールである。
【００４０】
オルガノシランからなる任意の混合物を使用することもできる。
【００４１】
一方ではメチル−クロロシランまたはアルコキシシランおよび他方では場合によりジシラザンからなる混合物は有利である。
【００４２】
メチルトリクロロシラン、ジメチルジクロロシランおよびトリメチルクロロシランまたはヘキサメチルジシラザンが有利である。
【００４３】
オルガノシロキサンの例は、直鎖状もしくは環状の、３より多いジアルキルシロキシ単位の平均数を有するジアルキルシロキサンである。ジアルキルシロキサンは有利にはジメチルシロキサンである。特に有利には次の末端基を有する直鎖状のポリジメチルシロキサンである：トリメチルシロキシ、ジメチルヒドロキシシロキシ、ジメチルクロロシロキシ、メチルジクロロシロキシ、ジメチルメトキシシロキシ、メチルジメトキシシロキシ、ジメチルエトキシシロキシ、メチルジエトキシシロキシ、ジメチルアセトキシシロキシ、メチルジアセトキシシロキシ、ジメチルヒドロキシシロキシ。その際、末端基は同じか、もしくは異なっていてよい。前記のポリジメチルシロキサンの中で、２５℃で２〜１００ｍＰａｓの粘度を有し、かつ末端基トリメチルシロキシまたはジメチルヒドロキシシロキシを有するものが特に有利である。
【００４４】
オルガノシロキサンのための別の例は、液状もしくは可溶性のシリコーン樹脂であり、特にアルキル基としてメチル基を有するものである。
【００４５】
Ｒ１３ＳｉＯ１／２およびＳｉＯ４／２単位を有するもの、またはＲ１ＳｉＯ３／２および場合によりＲ１２ＳｉＯ２／２単位を有するものが特に有利である。この場合、Ｒ１は有利にはメチルである。
【００４６】
本発明による均質にシリル化され、シラノール基の含有率の低いシリカの製造：親水性シリカの製造（Ａ）は、有利には熱分解法シリカを製造する公知の技術により、高温で酸水素炎中、温度１０００〜１５００℃でシランを反応させることにより行う。シランとして有利には、テトラクロロシラン、メチルトリクロロシラン、ハイドロジェントリクロロシラン、ハイドロジェンメチルジクロロシラン、テトラメトキシシラン、テトラエトキシシラン、ヘキサメチルジシロキサン、またはこれらの混合物を使用する。テトラクロロシランは特に有利である。反応後にシリカをプロセスガスから分離するが、これは有利にはフィルターにより行い、引き続き残留する塩化水素ガスを除去するが、これは有利には熱いガス流中で行い、ガスとして、有利には２５０℃〜５００℃、好ましくは２５０℃〜３５０℃、および特に有利には３５０℃〜４００℃の温度の空気または窒素が有利である。この場合、いずれにしてもシリカの全質量に対して１０質量％を越える水を添加せず、有利には水は５質量％、特に２．５質量％を越えず、特に有利には水を全く添加しない。
【００４７】
シリカの表面処理もしくはシリル化（Ｂ）は、３工程で、つまり（１）被覆、（２）反応、および（３）精製で行う。
【００４８】
表面処理は有利にはシリル化されたシリカの酸化につながらない雰囲気中で、つまり有利には１０体積％よりも少ない酸素で、特に有利には２．５体積％よりも少ない酸素で実施し、最もよい結果は酸素が１体積％よりも少ないときに達成される。
【００４９】
被覆、反応および精製は不連続的な方法として、または連続的な方法として実施することができる。
【００５０】
連続的な反応の実施が技術的な理由から有利である。
【００５１】
別の特に有利な実施態様では、被覆および反応の別々のユニットの間に、シリカを輸送するための別の搬送工程は不要である：搬送は重力により、たとえば重力による落下によって行う。この場合、被覆および反応の分離は、適切な機械的分離システム、たとえば弁、二重弁または適切に設計されたゲートシステム、たとえば回転式ゲート(Zellradschleusen)により行うことができる。もう１つの実施態様では、容器の横断面積を２分の１より小さくテーパにすることにより、または導管により実現することができ、その際、この移行部は攪拌機構により閉塞することはない。この実施法は、シリカをまずシリル化剤により物理的に被覆した状態で、シリカ上にシリル化剤が完全に固定される時点まで常にシリル化剤と最も近くに接触させておくという利点を有する。
【００５２】
もう１つの特に有利な実施態様では、反応および精製の別々のユニットの間に、シリカを輸送するための別の搬送工程が不要である。搬送は重力によって、重力により条件付けられる落下により行う。この場合、反応と精製との間の分離は、適切な機械的分離システム、たとえば弁、二重弁または適切に設計されたゲートシステム、たとえば回転式ゲートによって実現することができる。
【００５３】
被覆は−３０℃〜２５０℃、有利には２０〜１５０℃、特に有利には２０〜５０℃の温度で行い、有利には被覆工程を３０〜５０℃に冷却する。滞留時間は、１分〜２４時間、有利には１５分〜２４０分であり、空時収率の理由から特に有利には１５分〜９０分である。
【００５４】
反応圧力は、０．２バールまでの弱い減圧から１００バールまでの過圧で十分であり、その際、技術的な理由から常圧、つまり外部／雰囲気の圧力に対して圧力をかけないで作業することが、有利である。
【００５５】
シリル化剤は有利には液体として供給する。有利にはシリル化剤を粉末状のシリカに添加する。これは有利にはノズル技術により、または比較可能な技術、たとえば効果的な噴霧技術、たとえば１物質ノズル中で加圧（有利には５〜２０バール）下での噴霧、２物質ノズル中で加圧（有利には気体および液体２〜２０バール）下での噴霧、気化器または可動式の回転もしくは静止部材を有する気体−固体−交換装置による微細な分散により行い、これらは液状のシリル化剤と粉末状シリカとの均質な分散を可能にする。
【００５６】
有利にはシリル化剤を微細に分散したエーロゾルとして供給し、これはエーロゾルが降下率０．１〜２０ｃｍ／ｓを有することを特徴とする。有利にはシリカの被覆およびシリル化剤との反応を機械的もしくは気体による流動化の下で行う。機械的な流動化は特に有利である。気体による流動化は、シリル化剤、シリカ、シリル化されたシリカおよび副反応生成物と反応しない、つまり副反応、分解反応、酸化プロセスおよび燃焼および爆発現象につながらない、全ての不活性ガス、たとえば有利にはＮ２、Ａｒ、その他の希ガス、ＣＯ２などより行うことができる。流動化のための気体の供給は有利には空導管気体速度(Leerrohrgasgeschwindigkeit)０．０５〜５ｃｍ／ｓ、特に有利には０．５〜２．５ｃｍ／ｓで行う。
【００５７】
不活性化を越える付加的なガスを使用せずに、羽根型撹拌機、アンカー形撹拌機およびその他の適切な撹拌機構により行う機械的な流動化が特に有利である。
【００５８】
特に有利な実施態様では、反応しなかったシリル化剤、副反応生成物、化学的に固定されていない、および場合により変化したシリル化剤の過剰量、精製工程からの精製された生成物および排ガスをふたたび、シリカの被覆工程に返送する。これは部分的にまたは完全に行うことができ、精製から排出される気体体積の全体積流の１０〜９０％までが有利である。これは適切な温度に設定された装置中で行う。この返送は有利には凝縮された相で行わない、つまり気体もしくは蒸気として行う。この返送は物質輸送として均圧に沿って行うことができるか、または制御された物質輸送として、技術的に通例の気体輸送システム、たとえば換気装置、ポンプ、圧縮空気膜ポンプにより行う。凝縮されていない相の返送が有利であるので、場合により返送用導管の加熱が推奨される。この場合、反応生成物および副反応生成物の返送は、その全質量に対して５〜１００質量％、有利には３０〜８０質量％であってもよい。この場合、返送は、新たに使用されるシリル化剤１００部に対して、１〜２００部、有利には１０〜３０部であってもよい。この場合、精製除去生成物および副反応生成物は、中性、酸性または塩基性であってよい。１実施態様では、この精製除去生成物および副反応生成物は中性であり、かつ反応性の有機ケイ素化合物であってもよい。別の実施態様では、この精製除去生成物および副反応生成物は、ブレンステッド塩基もしくはルイス塩基の意味で塩基性であってもよい。
【００５９】
もう１つの実施態様では、精製除去生成物および副反応生成物は、ブレンステッド酸もしくはルイス酸の意味で酸性であってもよい。
【００６０】
シリル化反応の反応副生成物および精製除去生成物の被覆への返送は有利には連続的に行う。
【００６１】
反応は有利には、温度４０〜４００℃、好ましくは８０〜１６０℃および特に有利には８０〜１２０℃で行う。反応時間は５分〜４８時間、有利には１０分〜４時間である。選択的にプロトン性溶剤、たとえば液状もしくは気化可能なアルコールもしくは水を添加することができる。代表的なアルコールはイソ−プロパノール、エタノールおよびメタノールである。上記のプロトン性溶剤の混合物を添加してもよい。有利にはシリカに対してプロトン性溶剤１〜５０質量％、特に有利には５〜２５質量％を添加する。特に有利には水である。
【００６２】
選択的にルイス酸もしくはブレンステッド酸の意味で酸性の酸性触媒、たとえば塩化水素、あるいはルイス塩基もしくはブレンステッド塩基の意味で塩基性の塩基性触媒、たとえばアンモニアを添加することができる。有利にはこれらを痕跡量で添加する、つまり１０００ｐｐｍより少ない量で添加する。特に有利には触媒を添加しない。
【００６３】
反応副生成物の精製は精製温度２０℃〜３５０℃で、有利には５０℃〜２００℃、特に有利には５０℃〜１５０℃で行う。精製工程は有利には動きによって特徴付けられており、その際、速度の遅い動きおよびわずかな混合は、特に有利である。撹拌機構はこの場合、有利には混合および流動化が開始されるが、しかし完全な流動化は起こらないように調整し、運動させる。
【００６４】
精製工程はさらに、空導管気体速度０．００１〜１０ｃｍ／ｓ、有利には０．０１〜１ｃｍ／ｓに相応する高められた気体導入により特徴付けられていてもよい。これは、シリル化剤、シリカ、シリル化したシリカおよび副反応生成物と反応しない、つまり副反応、分解反応、酸化プロセスおよび燃焼もしくは爆発現象につながることのない全ての不活性ガス、たとえばＮ２、Ａｒ、その他の希ガス、ＣＯ２などにより行うことができる。
【００６５】
さらにシリル化の間または精製に引き続き、シリカの機械的な圧縮のための方法、たとえばプレスロール、粉砕装置、たとえばエッジランナーおよびたとえばボールミルを連続的もしくは不連続的に、スクリューもしくはスクリューミキサー、スクリュー圧縮機、ブリケッティングマシンによる圧縮、または適切な真空法による空気もしくは気体内容物の吸引による圧縮を使用することができる。
【００６６】
反応の工程（ＩＩ）でシリル化の間の、プレスロール、上記の粉砕装置、たとえばボールミルによる機械的な圧縮、またはスクリュー、スクリューミキサー、スクリュー圧縮機、ブリケッティングマシンによる圧縮は特に有利である。
【００６７】
もう１つの特に有利な方法では、精製に引き続きシリカの機械的な圧縮のための方法、たとえば空気もしくは気体内容物を適切な真空法により吸引することによる圧縮を使用する。
【００６８】
さらに特に有利な実施態様では精製に引き続きシリカの解凝集のための方法、たとえばピンピルまたは粉砕分級のための装置、たとえばピンミル、ハンマーミル、向流ミル、インパクトクラッシャーまたは粉砕分級装置を使用することができる。
【００６９】
シリル化剤は有利には、使用されるシリカのＢＥＴ表面積（ＤＩＮ６６１３１および６６１３２によるＢＥＴにより測定）１００ｍ２／ｇのＢＥＴ表面積あたり、３質量％より多い量、有利には１０質量％より多いシリル化剤の量を使用する。
【００７０】
シリル化のための方法の場合、特に有利な実施態様では、常圧で沸点＞３００℃を有するシリル化剤および常圧で２００℃より低い沸点を有するシリル化剤を使用する。
【００７１】
もう１つの有利な実施態様では、少なくとも２種の異なったシリル化剤を使用するが、ただしその際、少なくとも１種のシリル化剤は２５℃で２ｍＰａｓよりも小さい粘度を有し、かつ少なくとも１種のシリル化剤は２５℃で５ｍＰａｓよりも大きい粘度を有する。
【００７２】
特に有利な実施態様では、被覆の工程（Ｉ）のシリル化剤は液状である、つまり被覆温度（Ｉ）はその沸点の最も低い温度を下回る。
【００７３】
もう１つの特に有利な実施態様では、シリル化剤は全ての３つのシリル化工程で、つまり被覆（Ｉ）、反応（ＩＩ）および精製（ＩＩＩ）の工程で液体である。
【００７４】
シリル化は不連続的な反応として、つまりバッチ法で、または連続的な反応として実施することができる。技術的な理由から、連続的な反応が有利である。
【００７５】
意外なことに、シリル化反応の反応副生成物の返送および精製除去生成物を被覆の工程に返送することは、上記の問題および現象の克服につながることが判明した。
【００７６】
意外なことに、被覆および反応の別々のユニットの間に、シリカを搬送するための別の搬送工程を行わなず、かつ搬送を重力により、たとえば重力による落下により行う場合、改善されたシリル化が行われることも同時に判明した。この場合、被覆および反応の分離は、適切な機械的分離システム、たとえば弁、二重弁または適切に設計されたゲートシステム、たとえば回転式ゲートにより実現することができる。この実施法は、シリカがまず物理的にシリル化剤で被覆された状態で、シリル化剤がシリカ上に完全に固定される時点まで、常にシリル化剤と最も近くに接触しているという利点を有する。
【００７７】
比較的高い反応収率および高められたシリル化度が得られる。
【００７８】
本発明の対象（１）は、均質なシリル化剤層を有し、シラノール基の含有率が低く、一次粒子の平均粒径が１００ｎｍより小さく、有利には一次粒子の平均粒径が５〜５０ｎｍであるシリカであり、この場合、これらの一次粒子は分離されてシリカ中に存在しているのではなく、１００〜１０００ｎｍの直径を有するより大きな凝集体（ＤＩＮ５３２０６による定義）および外部の剪断負荷に依存して１〜５００μｍの大きさを有する凝集塊（ＤＩＮ５３２０６による定義）の構成要素であり、この場合、シリカは１０〜３００ｍ２／ｇの比表面積（ＤＩＮ６６１３１および６６１３２によるＢＥＴ法により測定）を有し、その際、シリカは２．８以下、有利には２．７以下、特に有利には２．４〜２．６の質量Ｄｍのフラクタル次元を有し、かつ０．６ＳｉＯＨ／ｎｍ２より小、有利には０．２５ＳｉＯＨ／ｎｍ２より小、特に有利には０．１５ＳｉＯＨ／ｎｍ２より小の表面シラノール基ＳｉＯＨの密度を有し、かつ比表面積（ＤＩＮ６６１３１および６６１３２によるＢＥＴ法により測定）１００ｍ２／ｇあたり、少なくとも１．０質量％、有利には１．５質量％より大きい炭素含有率を有する。
【００７９】
シラノール基の少ない含有率および均質なシリル化剤層を有する本発明によるシリカは、１００ｎｍより小さい一次粒子の平均粒径、有利には５〜５０ｎｍの一次粒子の数平均粒径を有し、その際、この一次粒子はシリカ中に分離されて存在しているのではなく、より大きな凝集体（ＤＩＮ５３２０６による定義）の構成要素である。
【００８０】
均質なシリル化剤層を有するシリカは、特に２５ｍ２／ｇより大きな比表面積（ＤＩＮ６６１３１および６６１３２によるＢＥＴ法により測定）を有する。
【００８１】
本発明によるシリカは、１００〜１０００ｎｍ、有利には１００〜５００ｎｍ、特に有利には１００〜２５０ｎｍの範囲の凝集体（ＤＩＮ５３２０６による定義）からなる。
【００８２】
本発明によるシリカは、剪断を行わない、もしくは剪断の少ない測定条件下で、１μｍ〜５００μｍ、有利には１μｍ〜５０μｍの大きさの凝集塊を有する凝集塊からなる。
【００８３】
本発明によるシリカは、比表面積（ＤＩＮ６６１３１および６６１３２によるＢＥＴ法により測定）１００ｍ２／ｇあたり、少なくとも１．０質量％、有利には１．５質量％より大きな炭素含有率を有する。
【００８４】
本発明によるシリカは２．８以下、有利には２．７以下、特に有利には２．４〜２．６の質量Ｄｍのフラクタル次元を有する。
【００８５】
本発明によるシリカは、０．６ＳｉＯＨ／ｎｍ２より小、有利には０．２５ＳｉＯＨ／ｎｍ２より小、特に有利には０．１５ＳｉＯＨ／ｎｍ２より小の表面シラノール基ＳｉＯＨの密度を有する。
【００８６】
シリカは水との接触の際に湿潤可能な割合を有していない。
【００８７】
シリカは、メチルレッド（第１−１表、シリカ中にシラノール基の割合が少ない例の分析法１．７の記載を参照のこと）の吸着により測定される無極性を示す。本発明によるシリカはこれらの特性に基づいて無極性と呼ぶことができる。
【００８８】
シリカは、双極性π＊として溶媒和発色（solvatochromism）（ジクロロエタン中のビス−フェニレン−ジ−シアノ−鉄（ＩＩ）による）により測定される、１．０より小さいπ＊の無極性を示す。本発明によるシリカはこれらの特性により無極性と呼ぶことができる。
【００８９】
本発明によるシリカの特別な特徴は、その表面が物理化学的に均質であり、かつシリル化剤および残りの、反応しなかったシラノール基が、顕微鏡によっても、均一に分散していることである。これは吸着測定、たとえば静的容量気体吸着(statisch-volumetrische  Gasadsorption)または逆ガスクロマトグラフィー(inverse  Gaschromatographie)により示すことができる。
【００９０】
有利な実施態様では、本発明によるシリカは、完全に化学的に結合したシリル化剤（つまり、Ｔ＝２５℃でテトラヒドロフランを用いて、有機ケイ素シリル化剤層の５質量％未満が抽出可能であり、その際、抽出された有機ケイ素化合物の検出は有利にはケイ素特異的な原子吸光分光分析により行う）を有する。
【００９１】
もう１つの対象は、本発明によるシリカを含有している架橋性ポリマー組成物および／または樹脂組成物である。
【００９２】
本発明によるシリカは、さらに極性の系、たとえば溶剤不含の架橋性ポリマーおよび／または樹脂、または水系もしくは有機溶剤中の有機樹脂、たとえばポリエステル、ビニルエステル、エポキシド、ポリウレタン、アルキド樹脂などの溶液、懸濁液、エマルションおよび分散液中で、高い増粘作用を有し、ひいてはレオロジー添加剤としてこれらの系中で適切であることを特徴とする。
【００９３】
本発明によるシリカはさらに、無極性の系、たとえば架橋していないシリコーンゴム中で、低い増粘作用を有することを特徴とし、この場合、しかし同時に架橋したシリコーンゴム中で高い強化作用を示し、かつひいてはシリコーンゴム中の補強充填剤として著しく適切である。
【００９４】
本発明によるシリカはさらに、粉末系中で水分の影響下でベーキングまたはケーキングを防止する、あるいはまた再凝集する傾向を有していない、ひいては不所望の分離を生じず、粉末は流動性を維持し、ひいては負荷に対して安定し、かつ貯蔵安定性のシリカ粉末の混合物が可能であることを特徴とする。これは特に非磁性および磁性トナーならびに現像剤における使用に関して該当し、これらは非接触式もしくは電子写真による印刷／複製法におけるトナー、現像剤、電荷制御剤中で１成分もしくは２成分系であってもよい。このことはまた、塗装系として使用される粉末状の樹脂にも該当する。
【００９５】
本発明のもう１つの対象は、シラノール基含有率の低い、均質にシリル化されたシリカを含有する非接触式もしくは電子写真による印刷／複製法におけるトナー、現像剤、電荷制御剤である。
【００９６】
本発明は一般に、全ての溶剤不含、溶剤含有、水で希釈可能な、塗膜形成性塗料、ゴム状から硬質の被覆、接着材、シーラントおよび注型材料ならびにその他の比較可能な系中での本発明によるシリカに関する。これは、粘度を与える成分としてのシリカを含有する、低い極性から高い極性までの全ての系に関する。
【００９７】
本発明は特に次の系に関する：
−エポキシド系、
−ポリウレタン系（ＰＵＲ）、
−ビニルエステル樹脂、
−不飽和ポリエステル樹脂、
−水溶性および水に分散可能な樹脂系、
−溶剤の少ない樹脂系、いわゆる「ハイソリッド」、
−溶剤不含の樹脂、これは粉末の形でたとえば被覆材料として適用することができる。
【００９８】
本発明によるシリカにより、レオロジー添加剤として、これらの系中で必要とされる粘度、構造粘性、チキソトロピーおよび垂直面での垂れ抵抗性(Standvermogen)に関して十分な降伏点が得られる。
【００９９】
本発明は、架橋していない、および架橋したシリコーン系、たとえばシリコーンポリマー、たとえばポリジメチルシロキサン、充填剤およびその他の添加剤からなるシリコーンエラストマー中でのレオロジー添加剤および補強充填剤としての本発明によるシリカの使用に関する。これらはたとえばペルオキシドにより架橋することができるか、またはオレフィン基とＳｉ−Ｈ基との間の付加反応、いわゆるヒドロシリル化反応により架橋するか、またはシラノール基、たとえば水の作用下で生じるシラノール基の縮合反応により架橋することができる。
【０１００】
本発明はさらに、たとえば非磁性および磁性の１成分系および２成分系であってもよい現像剤およびトナー中での本発明による均質にシリル化されたシリカの使用に関する。これらのトナーは樹脂、たとえばスチレン樹脂およびアクリル樹脂、およびこれらの混合物、またはポリエステル樹脂およびエポキシ樹脂、およびこれらの混合物からなっていてもよく、かつ有利には１〜１００μｍの粒径分布に粉砕されていてもよく、または分散液もしくはエマルションまたは溶液中での、または塊状での重合法において、有利に１〜１００μｍの粒径分布に製造された樹脂であってもよい。該シリカは有利には粉末の流動性の改善および制御のために、および／またはトナーもしくは現像剤の摩擦電気的な帯電特性を制御するために使用する。このようなトナーおよび現像剤は有利には電子写真による印刷法において使用することができ、これらはまた、直接法による画像転写法においても使用可能である。このことは、塗料系として使用される粉末状の樹脂においても該当する。
【０１０１】
トナーとは一般に次の組成を有する。
【０１０２】
−バインダーとしての固体樹脂、これは粉末を製造するために十分な硬さであり、有利に１００００を越える分子量を有し、有利に１００００未満の分子量のポリマーの割合が１０％よりも少なく、たとえばポリエステル樹脂、これはジオールおよびカルボン酸、カルボン酸エステル、または無水カルボン酸からなる共縮合物であってもよく、たとえば１〜１０００、有利には５〜２００の酸価を有し、またはポリアクリレート、またはポリスチレン、またはこれらの混合物もしくはコポリマーであってもよく、かつ２０μｍより小さい、有利には１５μｍより小さい、特に有利には１０μｍより小さい平均粒径を有する。トナー樹脂はアルコール、カルボン酸およびポリカルボン酸を含有していてもよい。
【０１０３】
−技術的に通例の着色剤、たとえばカーボンブラック、カラーブラック、シアン着色剤、マゼンタ着色剤、黄色の着色剤。
【０１０４】
−一般に負帯電の電荷制御剤：帯電を制御する添加剤、たとえば金属含有のアゾ着色剤、または銅−フタロシアニン着色剤、または金属錯体、たとえばアルキル化されたサリチル酸誘導体または安息香酸、特にホウ素もしくはアルミニウムを含有するものを、必要とされる量、一般に５質量％未満。
【０１０５】
−選択的に正帯電の電荷制御剤：帯電を制御する添加剤、たとえばニグロシン着色剤、または第三アミンにより置換されたトリフェニルメタン着色剤、または第四級アンモニウム塩、たとえばＣＴＡＢ（セチルトリメチルアンモニウムブロミド＝ヘキサデシルトリメチルアンモニウムブロミド）、またはポリアミンを一般に５質量％未満。
【０１０６】
−場合により、磁性トナーを製造するために、磁性粉末、たとえば磁界で磁性化することができる粉末、たとえば強磁性物質、たとえば鉄、コバルト、ニッケル、合金、またはマグネタイト、ヘマタイトまたはフェライトのような化合物を添加してもよい。
【０１０７】
−選択的に現像剤、たとえば鉄粉末、ガラス粉末、ニッケル粉末、フェライト粉末を添加することができる。
【０１０８】
−本発明によるシリカを、平均粒径２０μｍを有するバインダーとしての固体の樹脂に対して、０．０１質量％より多く、有利には０．１質量％より多く含有する。バインダーの平均粒径の低下と共に、一般にシリカのより高い含有率が必要とされ、その際、必要とされるシリカの量は、バインダーの粒径に反比例して増大する。しかしシリカの含有率は、有利にはいずれの場合でもバインダー樹脂に対して５質量％よりも小である。
【０１０９】
−その他の無機添加剤、たとえば微粒子状もしくは粗粒状の二酸化ケイ素、これには平均粒径１００〜１０００ｎｍを有するものも含まれ、酸化アルミニウム、たとえば熱分解法酸化アルミニウム、二酸化チタン、たとえは熱分解法によるもの、またはアナターゼもしくはルチル、酸化ジルコニウム。
【０１１０】
−ワックス、たとえば１０〜５００個の炭素原子を有するパラフィンワックス、シリコーンワックス、オレフィン系ワックス、ヨウ素価＜５０、有利には＜２５を有するワックス、およびけん化価１０〜１０００、有利には２５〜３００を有するワックス。
【０１１１】
トナーは、種々の現像法において使用することができ、たとえば電子写真画像形成および複製のため、たとえば磁気ブラシ現像法、カスケード現像法、導電性および非導電性の磁性系の使用、パウダークラウド法、複製(Abdruck)における現像などにおいて使用することができる。
【０１１２】
利点：
●反応収率が高い、従って経済的であり、かつ資源を保護する。
【０１１３】
●シリル化剤の最小使用量での高いシリル化度。
【０１１４】
●化学的および物理的に極めて異なったシリル化剤を使用する際にも、高く、かつ規則的で均質なシリル化度。
【０１１５】
●シリル化のための有機ケイ素化合物の使用可能性。これは従来技術によれば反応不活性（たとえばV.  Tertykhによる基の反応性の段階付けを参照のこと：Ｓｉ−Ｎ＞Ｓｉ−Ｈａｌ＞Ｓｉ−ＯＨ＞ＳｉＯＲ＞＞Ｓｉ−Ｏ−Ｒ）として評価することができ、かつその他は経済的なシリル化のために考慮することができない。
【０１１６】
●触媒を使用しないシリル化。触媒はしばしば方法技術的な理由から生成物中に残留しており、最終生成物の製品品質および性能に否定的な影響を与えうる。
【０１１７】
●該シリカを用いて製造されるトナーを使用する際の改善された画像品質。
【０１１８】
●該シリカを用いて製造されるトナーの高性能で、延長された耐用寿命（たとえば像点密度）。
【０１１９】
本発明のもう１つの対象は、均一に分散した極性の表面基を有する、シラノール基の含有率の低いシリカである。
【０１２０】
シリル化のベース（出発）物質として、無水条件下で製造される親水性の熱分解法シリカを使用する。無水とはこの場合、水熱的な製造法でも、方法の別の工程、たとえば冷却、精製および貯蔵においても完成および精製、包装および発送の準備のできた製品まで、付加的な水を、液状でも、気体の形でも方法に供給しないことと理解する。この場合、いずれにしてもシリカの全質量に対して１０質量％より多くの水を添加せず、有利には５質量％より多く、好ましくは２．５質量％より多くの水を添加せず、特に有利には水を全く添加しない。
【０１２１】
高められた表面均質性として記載することができ、分子レベルでの最小表面粗さとして特徴付けられる高められた表面活性を有するシリカが有利である。
【０１２２】
シリカは有利には１００ｎｍより小さい一次粒子の平均粒径、有利には５〜５０ｎｍより小さい一次粒子の平均粒径を有する。これらの一次粒子は、シリカ中に分離されて存在しているのではなく、より大きな凝集体および凝集塊の構成要素である。
【０１２３】
有利にはシリカは２５〜５００ｍ２／ｇ（ＤＩＮ６６１３１および６６１３２によるＢＥＴ法により測定）の比表面積を有する。
【０１２４】
シリカは直径１００〜１０００ｎｍの範囲の凝集体（ＤＩＮ５３２０６による定義）を含有し、その際、シリカは凝集体から構成される凝集塊（ＤＩＮ５３２０６による定義）を含有し、これは外部の剪断負荷に依存して１〜５００μｍの大きさを有する。
【０１２５】
有利にはシリカは、２．３以下の表面のフラクタル次元を有し、特に有利にはこれは２．１以下、殊には１．９５〜２．０５であり、その際、表面Ｄｓのフラクタル次元は次のものとして定義される：粒子の表面Ａは、粒子の半径Ｒに比例するＤｓである。
【０１２６】
シリカは有利には、２．８以下、有利には２．７以下、特に有利には２．４〜２．６の質量Ｄｍのフラクタル次元を有する。質量Ｄｍのフラクタル次元は、この場合、次のものとして定義される：粒子の質量Ｍは、粒子の半径Ｒに比例するＤｍである。
【０１２７】
有利にはシリカは２．５ＳｉＯＨ／ｎｍ２より小さい、有利には２．１ＳｉＯＨ／ｎｍ２より小さい、好ましくは２ＳｉＯＨ／ｎｍ２より小さい、特に有利には１．７〜１．９ＳｉＯＨ／ｎｍ２の表面シラノール基の密度を有する。
【０１２８】
高温（＞１０００℃）で製造したシリカを使用することができる。熱分解法により製造されたシリカは特に有利である。バーナーから直接、新たに製造された、中間貯蔵された、もしくはすでに市販の形に包装されている親水性シリカを使用することもできる。疎水化されたシリカ、たとえば市販のものもまた使用することができる。
【０１２９】
圧縮されておらず、かさ密度＜６０ｇ／ｌを有するシリカも、圧縮され、かさ密度＞６０ｇ／ｌを有するシリカも使用することができる。
【０１３０】
種々のシリカからなる混合物、たとえば異なったＢＥＴ表面積のシリカからなる混合物、または異なった疎水化度もしくはシリル化度のシリカからなる混合物を使用することもできる。
【０１３１】
均一に分散した極性の表面基を有するシラノール基の低い含有率を有するシリカを製造するためのシリル化剤として、極性基および無極性基を有するシリル化剤を使用する。
【０１３２】
シリカを製造するための方法、この場合、シリカを
Ｉ）無極性基を有するシリル化剤
Ｉａ）ｎ＝１、２または３である式
Ｒ１ｎＳｉＸ４-ｎ
のオルガノシランまたはこれらのオルガノシランからなる混合物
［式中、Ｒ１は、１〜１８個の炭素原子を有し、モノ不飽和もしくは多不飽和で一価の、場合によりハロゲン化された炭化水素基を表し、かつその際、同じか、もしくは異なっていてもよく、かつＸ＝ハロゲン、窒素基、ＯＲ２、ＯＣＯＲ２、Ｏ（ＣＨ２）ｘＯＲ２を表し、その際、Ｒ２は、水素をあらわすか、または１〜１２個の炭素原子を有する一価の炭化水素基を表し、かつｘ＝１、２、３を表す］
または
Ｉｂ）式
（Ｒ１３ＳｉＯ１／２）および／または
（Ｒ１２ＳｉＯ２／２）および／または
（Ｒ１ＳｉＯ３／２）
［式中、Ｒ１は上記のものを表す］の単位からなるオルガノシロキサン、その際、オルガノシロキサン中のこれらの単位の数は少なくとも２であるによりシリル化し、かつＩａおよびＩｂを単独で、または任意の混合物にして使用することができる。
【０１３３】
オルガノシロキサンは有利には被覆温度で液状である。
【０１３４】
１０００ｍＰａｓより大きな粘度を有するオルガノシロキサンの場合、技術的に取り扱い可能な溶剤、たとえば有利にはアルコール、たとえばメタノール、エタノール、イソ−プロパノール、エーテル、たとえばジエチルエーテル、テトラヒドロフラン、シロキサン、たとえばヘキサメチルジシロキサン、アルカン、たとえばシクロヘキサンまたはｎ−オクタン、脂肪族炭化水素、たとえばトルエンもしくはキシレン中、＞１０％の濃度および１０００ｍＰａｓより小さい混合粘度で被覆温度において溶解することができるものが有利である。
【０１３５】
被覆温度で固体のオルガノシロキサンの中で、技術的に取り扱い可能な溶剤（たとえば上で定義したもの）中で、１０％より高い濃度および１０００ｍＰａｓより低い混合粘度で、被覆温度において溶解することができるものが有利である。
【０１３６】
Ｒ１のための例は、アルキル基、たとえばメチル基、エチル基、プロピル基、たとえばイソ−プロピル基もしくはｎ−プロピル基、ブチル基、たとえばｔ−ブチル基もしくはｎ−ブチル基、ペンチル基、たとえばネオ−ペンチル基、イソ−ペンチル基もしくはｎ−ペンチル基、ヘキシル基、たとえばｎ−ヘキシル基、ヘプチル基、たとえばｎ−ヘプチル基、オクチル基、たとえば２−エチル−ヘキシル基、またはｎ−オクチル基、デシル基、たとえばｎ−デシル基、ドデシル基、たとえばｎ−ドデシル基、ヘキサデシル基、たとえばｎ−ヘキサデシル基、オクタデシル基、たとえばｎ−オクタデシル基、アルケニル基、たとえばビニル基、２−アリル基もしくは５−ヘキセニル基、アリール基、たとえばフェニル基、ビフェニリル基もしくはナフテニル基、アルキルアリール基、たとえばベンジル基、エチルフェニル基、トルイル基もしくはキシリル基、ハロゲン化されたアルキル基、たとえば３−クロロプロピル基、３，３，３−トリフルオロプロピル基もしくはペルフルオロヘキシルエチル基、ハロゲン化されたアリール基、たとえばクロロフェニル基またはクロロベンジル基である。
【０１３７】
Ｒ１のための有利な例は、メチル基、オクチル基およびビニル基、特に有利にはメチル基である。
【０１３８】
Ｒ２のための例は、アルキル基、たとえばメチル基、エチル基、プロピル基、たとえばイソ−もしくはｎ−プロピル基、ブチル基、たとえばｔ−もしくはｎ−ブチル基、ペンチル基、たとえばネオ−ペンチル基、イソ−ペンチル基もしくはｎ−ペンチル基、ヘキシル基、たとえばｎ−ヘキシル基、ヘプチル基、たとえばｎ−ヘプチル基、オクチル基、たとえば２−エチル−ヘキシル基もしくはｎ−オクチル基、デシル基、たとえばｎ−デシル基、ドデシル基、たとえばｎ−ドデシル基である。
【０１３９】
Ｒ２のための有利な例はメチル基およびエチル基である。
【０１４０】
オルガノシランのための例は、メチルトリクロロシラン、ジメチルジクロロシラン、トリメチルクロロシラン、メチルトリメトキシシラン、ジメチルジメトキシシラン、トリメチルメトキシシラン、メチルトリエトキシシラン、ジメチルジエトキシシラン、トリメチルエトキシシラン、メチルトリアセトキシシラン、ジメチルジアセトキシシラン、トリメチルアセトキシシラン、オクチルメチルジクロロシラン、オクチルトリクロロシラン、オクタデシルメチルジクロロシラン、オクタデシルトリクロロシラン、ビニルトリクロロシラン、ビニルメチルジクロロシラン、ビニルジメチルクロロシラン、ビニルトリメトキシシラン、ビニルメチルジメトキシシラン、ビニルジメチルメトキシシラン、ビニルトリエトキシシラン、ビニルメチルジエトキシシラン、ビニルジメチルエトキシシラン、ヘキサメチルジシラザン、ジビニルテトラメチルジシラザン、ビス（３，３−トリフルオロプロピル）テトラメチルジシラザン、オクタメチルシクロテトラシラザン、トリメチルシラノールである。
【０１４１】
オルガノシランからなる任意の混合物を使用することもできる。
【０１４２】
一方ではメチル−クロロシランまたはアルコキシシランおよび他方では場合によりジシラザンからなる混合物が有利である。
【０１４３】
メチルトリクロロシラン、ジメチルジクロロシランおよびトリメチルクロロシランまたはヘキサメチルジシラザンが有利である。
【０１４４】
オルガノシランのための例は、直鎖状もしくは環状の、３より大のジアルキルシロキシ単位の平均数を有するジアルキルシロキサンである。ジアルキルシロキサンは有利にはジメチルシロキサンである。次の末端基を有する直鎖状のポリジメチルシロキサンは特に有利である：トリメチルシロキシ、ジメチルヒドロキシシロキシ、ジメチルクロロシロキシ、メチルジクロロシロキシ、ジメチルメトキシシロキシ、メチルジメトキシシロキシ、ジメチルエトキシシロキシ、メチルジエトキシシロキシ、ジメチルアセトキシシロキシ、メチルジアセトキシシロキシ、ジメチルヒドロキシシロキシ、この場合、末端基は同じか、もしくは異なっていてもよい。前記のポリジメチルシロキサンの中で、２５℃で２〜１００ｍＰａｓの粘度および末端基トリメチルシロキシもしくはジメチルヒドロキシシロキシを有するものが特に有利である。
【０１４５】
オルガノシロキサンのための別の例は、液状もしくは可溶性のシリコーン樹脂、特にアルキル基としてメチル基を有するものである。
【０１４６】
Ｒ１３ＳｉＯ１／２およびＳｉＯ４／２単位を有するもの、またはＲ１ＳｉＯ３／２および場合によりＲ１２ＳｉＯ２／２単位を有するものが特に有利である。この場合、Ｒ１は、有利にはメチルである。
【０１４７】
ＩＩ）極性基を有するシリル化剤
ＩＩａ）式
Ｒ３ｍＲ１ｎＳｉＸｌ
［式中、ｍ＋ｎ＋ｌ＝４、ｎ＝０、１または２である］のオルガノシランまたはｎ＝０〜２およびｍ＝１〜３を有するシランまたはオルガノシランからなる混合物、その際、ｍ＝１が有利である。
【０１４８】
Ｒ３は、水素を表すか、またはヘテロ原子Ｙを有し、１〜１２個の炭素原子、有利には３〜８個の炭素原子を有する、１価もしくは２価の、１つもしくは複数の同じか、もしくは異なった炭化水素基を表す。
【０１４９】
炭化水素基は、Ｓｉ−Ｃ結合もしくはＳｉ−Ｏ−Ｃ結合して存在していてもよい。有利にはＳｉ−Ｃ結合である。２価の炭化水素基の場合、これは２つのＳｉ原子に結合していてもよく、または構造Ｘ４-ｎ-ｍＲ１ｎＳｉＲ３ｍＳｉＲ１ｎＸ４-ｎ-ｍのオルガノ−シランを有していてもよい。
【０１５０】
ヘテロ原子Ｙは有利には元素の周期系の第３、第４（非Ｃ）、第５および第６主族の元素である。Ｙのための有利な例は、次のものである：Ｎ、Ｐ、ＯおよびＳ。有利にはＹは、Ｃ−Ｙ構造中に含有されている。
【０１５１】
Ｃ−Ｙ構造のための例は次のものである：Ｙ＝Ｎ：Ｃ−ＮＲ４２（アミン）、Ｃ−ＮＲ４−Ｓｉ≡（アミン）、Ｃ＝ＮＲ４、（イミン）、Ｃ（Ｏ）−Ｎ−、ＣＲ４＝Ｎ−、Ｃ（ＯＲ４）＝Ｎ−、Ｃ≡Ｎ（ニトリル）、Ｃ≡Ｎ＝Ｏ（シアネート）、Ｎ＝Ｃ＝Ｏ（イソシアネート）、Ｃ＝Ｎ−ＯＨ（ヒドロキシルアミン）、Ｙ＝Ｐ：Ｃ−ＰＲ４２（ホスフィン）、Ｃ−Ｐ＝Ｏ（−Ｏ−）２、（ホスホネート、その酸およびそのエステル）、Ｃ−Ｐ＝Ｏ（−Ｏ−）−Ｃ、（ホスフィネート、その酸およびそのエステル）、Ｙ＝Ｏ：Ｃ−Ｏ−Ｈ（カルビノール）、Ｃ−Ｏ−Ｃ（エーテル）、Ｃ＝Ｏ（ケトン、アルデヒド）、Ｃ（Ｏ）−Ｏ−（カルボン酸（エステル））、Ｃ（Ｏ）Ｃ＝（エポキシド環）、Ｙ＝Ｓ：Ｃ−Ｓ−Ｈ（メルカプタン）、Ｃ−Ｓ−Ｃ（スルフィド）、Ｃ−Ｓｘ−Ｃ（Ｘ＝２、３、４、５、６、７および８を有するポリ−スルフィド）、−Ｃ（Ｓ）−Ｓ−（チオカルボン酸）、Ｃ−Ｓ（＝Ｏ）−Ｃ（スルホキシド）、Ｃ−Ｓ（＝Ｏ）２（スルホン）、Ｃ−Ｓ＝Ｏ（−Ｏ−）（スルフィン酸（エステル））、Ｃ−Ｓ＝Ｏ（−Ｏ−）２スルホン酸（エステル））、−Ｎ＝Ｃ＝Ｓ（イソチオシアネート）、−Ｓ−Ｃ≡Ｎ（チオシアネート）。
【０１５２】
Ｒ４は、水素または１〜１２個の炭素原子を有する１価の炭化水素基である。
【０１５３】
一価のＮ−含有基Ｒ３の例は、ｎ−アミノアルキル基、たとえば３−アミノプロピル基であり、その際、アミノプロピル基は第一、第二および第三アミノ基であってもよい。第一アミノ基のための例は、３−アミノプロピル基である。第二アミノ基のための例は、シクロヘキシル基、エチル基またはメチル−アミノ−プロピル基であり、第三アミノ基のための例はジメチル−およびジエチル−アミノ−プロピル基である。混合された第一、第二および第三アミノ基のための例は、アミノエチル−３−アミノプロピル基、ジエチル−アミノ−エチル−アミノ−プロピル基である。その他のＮ−含有基のための例は、アルキルイミノ基、アルキルシアノ基、たとえば３−シアノプロピル基、アルキルアミド基、アルキルイミド基、アルキルヒドロキシアミノ基およびアルキルオキシム基である。
【０１５４】
２価のＮ−含有基Ｒ３のための例は、Ｎ，Ｎ′−ビス−（ｎ−アルキル）−アルキレンジアミン基、たとえばＮ，Ｎ′−ビス−プロピル−エチレンジアミン基である。
【０１５５】
２価のリン含有基Ｒ３のための例は、ホスフィネートアルキルシリル基、たとえば２−ホスフィナト−ビス−［エチル−ジメチルシリル］基の遊離酸またはナトリウム塩（たとえば≡Ｓｉ−ＣＨ２−ＣＨ２−Ｐ（＝Ｏ）（Ｏ-Ｎａ＋）−ＣＨ２−ＣＨ２−Ｓｉ≡）である。
【０１５６】
１価のＰ含有基Ｒ３の例は、ホスホナトアルキル基である。
【０１５７】
１価のＯ含有基Ｒ３のための例は、ポリアルキレンオキシド基およびポリアルキレンオキシド−アルキル基、たとえばカルビノールおよびアルコキシ末端のポリアルキレンオキシド基およびポリアルキレンオキシド−アルキル基、たとえばカルビノールおよびアルコキシ−末端のポリエチレンオキシド−アルキル基およびポリプロピレンオキシド−アルキル基、有利には３〜２０個の鎖構成要素を有するもの、たとえばアクリルオキシアルキル基、アルキルアクリルオキシアルキル基、たとえば３−メタクリルオキシプロピル基、カルビノール基、エーテル基、たとえばアルキルオキシアルキル基、グリシドオキシアルキル基、たとえば３−グリシドキシプロピル基、酸無水物アルキル基、たとえば無水コハク酸−プロピル基、アルキルエステルアルキル基、たとえば３−アセトキシプロピル基である。
【０１５８】
１価のＳ含有基Ｒ３のための例は、メルカプトアルキル基、たとえば３−メルカプトプロピル基、イソチオシアネート基、たとえば３−イソチオシアネートプロピル基である。
【０１５９】
３−アミノエチル−アミノプロピル基、３−アミノプロピル基、３−ジエチルアミノ−プロピル基、ナトリウム塩２−ホスフィナトエチル基、４〜６個のポリエチレンオキシド単位を有するブトキシ−末端の３−ポリエチレンオキシド−プロピル基、３−メタクリルオキシプロピル基、イソチオシアネートプロピル基、３−メルカプトプロピル基、イソチオシアナトプロピル基、水素が特に有利である。
【０１６０】
極性のシリル化剤のための例は、有利にアミノエチル−アミノプロピルトリメトキシシラン、アミノエチル−アミノプロピルトリエトキシシラン、ジエチルアミノプロピルメチルジメトキシシラン、ジエチルアミノプロピルメチルジエトキシシラン、シクロヘキシルアミノプロピルトリメトキシシラン、シクロヘキシルアミノプロピルジメトキシシラン、Ｎ，Ｎ′−ビス−トリメトキシシリルプロピル−エチレンジアミン、３−グリシドオキシプロピルトリメトキシシラン、３−コハク酸−プロピルトリメトキシシラン、３−メルカプトプロピルトリメトキシシラン、３−メタクリルオキシプロピルトリエトキシシラン、３−チオイソシアナトプロピルトリメトキシシラン、３−チオイソシアナトプロピルトリエトキシシラン、５００ｍＰａｓよりも大きな粘度を有するヒドロキシエチレングリコール−プロピルジメチル−末端のポリジメチルシロキサン、構造Ｐ（Ｏ２Ｎａ）［Ｃ２Ｈ４Ｓｉ（ＣＨ３）２ＯＳｉ（ＣＨ３）２Ｃ２Ｈ４Ｓｉ（ＯＣＨ３）３］２＝ホスフィナト−ビス−［エチル−ジメチルシロキシ−エチル−トリアルコキシシラン］およびＰ（Ｏ２Ｎａ）［Ｃ２Ｈ４Ｓｉ（ＣＨ３）２ＯＳｉ（ＣＨ３）２Ｃ２Ｈ４］ｎのホスフィナト−珪素化合物のナトリウム塩からなるものから選択される。
【０１６１】
ＩＩｂ）１つもしくは複数の、式Ｒ３ｑＲ１ｒＳｉＯ（４-ｑ-ｒ）／２
［式中、ｑ＝０、１、２または３、ｒ＝０、１または２およびｑ＋ｒ＜４である］の同じか、もしくは異なった単位から構成されるオルガノシラン。
【０１６２】
オルガノシロキサン中のこれらの単位の数は少なくとも２である。
【０１６３】
オルガノシロキサンは有利には被覆温度で液状である。１０００ｍＰａｓより高い粘度を有するオルガノシロキサンの場合、技術的に取り扱い可能な溶剤（上で定義したもの）中、＞１０の％濃度および１０００ｍＰａｓより低い混合粘度で被覆温度において溶解することができるものが有利である。
【０１６４】
被覆温度で固体のオルガノシロキサンの中でも、技術的に取り扱い可能な溶剤中、１０％より高い濃度および１０００ｍＰａｓよりも小さい混合粘度で、被覆温度において溶解することができるものが有利である。
【０１６５】
シリル化剤ＩａおよびＩｂならびにＩＩａおよびＩＩｂは、単独で、または任意の混合物として使用することができるが、ただし、極性基を有するシリル化剤（ＩＩ）は、シリル化剤（Ｉ）および（ＩＩ）の全量の少なくとも１〜８０質量％、有利には５〜５０質量％、特に有利には１０〜３０質量％である。
【０１６６】
製造：親水性出発シリカの製造（Ａ）は、有利には熱分解法シリカを製造する公知の技術により高めた温度で、酸水素炎中、１０００〜１５００℃の温度でのシランの反応により行う。シランとして有利にはテトラクロロシラン、メチルトリクロロシラン、ハイドロジェントリクロロシラン、ハイドロジェンメチルジクロロシラン、テトラメトキシシラン、テトラエトキシシラン、ヘキサメチルジシロキサン、またはこれらの混合物を使用する。テトラクロロシランが特に有利である。反応後にシリカをプロセスガスから分離するが、これは有利にはフィルターにより行い、かつ引き続き残留する塩化水素ガスを精製するが、これは、有利には熱いガス流中で行い、気体として、有利には２５０℃〜５００℃、好ましくは２５０℃〜４００℃および特に有利には３５０℃〜４００℃の温度の空気もしくは窒素が有利である。その際、いずれの場合にもシリカの全質量に対して１０質量％以上の水を添加せず、有利には５質量％以上、好ましくは２．５質量％以上の水を添加せず、特に有利には水を全く添加しない。
【０１６７】
シリカの表面処理またはシリル化（Ｂ）は、３工程で、つまり（１）被覆、（２）反応、（３）精製、で行う。
【０１６８】
表面処理は有利には、シリル化されたシリカの酸化につながらないような雰囲気中で、つまり有利には酸素１０体積％未満、特に有利には酸素２．５体積％未満で実施し、かつ酸素が１体積％より少ない場合に最良の結果が得られる。
【０１６９】
被覆、反応および精製は、不連続的もしくは連続的な方法として実施することができる。技術的な理由から、連続的な反応の実施が有利である。
【０１７０】
特に有利な実施態様では、被覆および反応のための別々のユニットの間に、シリカを輸送するための別の搬送工程は不要である。搬送は重力により、重力により条件付けられた落下により行う。この場合、被覆と反応との分離は、適切な機械的分離システム、たとえば弁、二重弁または適切に設計されたゲートシステム、たとえば回転式ゲートにより実現することができる。もう１つの実施態様では、容器の横断面を２分の１より小さくテーパにすることによって、または導管によって分離を実現することができ、この場合、移行部は攪拌機構により閉塞が起こらない。この実施法は、シリカがまず物理的にシリル化剤で被覆された状態で常に、シリル化剤が完全にシリカ上に固定される時点まで、該シリル化剤と最も密に接触しているという利点を有する。
【０１７１】
もう１つの実施態様では、反応および精製の別々のユニットの間に、シリカを輸送するための別の搬送工程が不要である。搬送は重力により、重力によって条件付けられた落下により行う。この場合、反応および精製の分離は、適切な機械的分離システム、たとえば弁、二重弁または適切に設計されたゲートシステム、たとえば回転式ゲートにより実現することができる。
【０１７２】
特に有利な実施態様では、シリル化剤（Ｉ）および（ＩＩ）は被覆の工程で液体である、つまり被覆温度はその沸点の最も低い温度を下回り、中でも特に有利な実施態様では、シリル化剤（Ｉ）および（ＩＩ）は３つ全ての工程、つまりシリル化、被覆、反応および精製において液体である。
【０１７３】
被覆は温度０〜１５０℃で、有利には２０〜８０℃で、特に有利には２０〜５０℃で行い、有利には被覆工程を３０〜５０℃に冷却する。滞留時間は１分〜２４時間、有利には空時収率の理由から、１５分〜１８０分である。シリル化剤は有利には液体として供給する。シリル化剤は有利には粉末形のシリカに添加する。これは有利にはノズル技術により、または比較可能な技術、たとえば効果的な噴霧技術、たとえば１物質ノズル中、加圧下（有利には５〜２０バール）での噴霧、２物質ノズル中、加圧下（有利には気体および液体２〜２０バール）での噴霧、気化器または可動のローターもしくはステーターを備えた気体−固体交換装置により微細に分散させることにより、粉末状のシリカと共に液状のシリル化剤を均一に分散させることが可能になる。
【０１７４】
シリル化剤は有利には微細に分散したエーロゾルとして供給し、これはエーロゾルが降下率０．１〜２０ｃｍ／ｓを有することを特徴とする。有利にはシリカの被覆およびシリル化剤との反応は機械的およびガスによる流動化の下で行う。特に有利には機械的な流動化である。気体による流動化は、シリル化剤、シリカ、シリル化したシリカおよび副反応生成物と反応しない、つまり副反応、分解反応、酸化工程および燃焼および爆発現象につながらない、全ての不活性ガス、たとえばＮ２、Ａｒ、その他の希ガス、ＣＯ２などにより行うことができる。流動化へのガスの供給は、有利には空導管体積速度０．０５〜５ｃｍ／ｓ、特に有利には０．５〜２．５ｃｍ／ｓの範囲で行う。特に有利には機械的な流動化であり、これは付加的な、不活性化を越えるガス使用量なしで、羽根型撹拌機、アンカー型撹拌機およびその他の適切な攪拌装置により行う。
【０１７５】
特に有利な実施態様では、反応しなかったシリル化剤、副反応生成物、化学的に固定されておらず、かつ場合により変化したシリル化剤過剰、精製除去生成物および精製工程からの排ガスをふたたび、シリカの被覆および帯電の工程に返送する。これは部分的に、または完全に行ってもよく、有利には精製から排出されるガス体積の全体積流の１０〜９０％までである。
【０１７６】
これは適切に温度処理された装置中で行う。この返送は有利には凝縮されていない相で行う、つまり気体として、または蒸気として行う。この返送は均圧に沿った物質輸送として行うか、または気体輸送の技術的に通例のシステム、たとえば換気、ポンプ、圧縮空気膜ポンプにより制御された物質輸送として行う。凝縮されていない相の返送が有利であるので、場合により返送用導管の加熱が有利である。反応生成物および副反応生成物の返送は、この場合、その全質量に対して５〜１００質量％、有利には３０〜８０質量％である。この場合、返送は、新たに使用されたシリル化剤１００部に対して、１〜２００部、有利には１０〜３０部であってもよい。この場合、精製除去生成物および副反応生成物は、中性、酸性もしくは塩基性であってもよい。
【０１７７】
１実施態様では、この精製除去生成物および副反応生成物は中性であってもよく、かつ反応性の有機ケイ素化合物であってもよい。
【０１７８】
別の実施態様では、この精製除去生成物および副反応生成物は、ブレンステッド塩基またはルイス塩基の意味で塩基性であってもよい。
【０１７９】
さらに別の実施態様では、この精製除去生成物および副反応生成物はブレンステッド酸またはルイス酸の意味で酸性であってもよい。
【０１８０】
シリル化反応の反応副生成物および精製除去生成物の、被覆への返送は、有利には連続的に実施する。
【０１８１】
反応は有利には４０〜２００℃、有利には８０〜１６０℃、および特に有利には、８０〜１２０℃で行う。反応時間は５分〜４８時間、有利には１０分〜４時間である。
【０１８２】
選択的にプロトン性溶剤、たとえば液状もしくは気化可能なアルコールもしくは水を添加することができる。代表的なアルコールは、イソ−プロパノール、エタノールおよびメタノールである。上記のプロトン性溶剤の混合物を供給することもできる。有利にはシリカに対してプロトン性溶剤１〜５０質量％、特に有利には５〜２５質量％を添加する。水が特に有利である。
【０１８３】
選択的に、ルイス酸もしくはブレンステッド酸の意味で酸性の酸性触媒、たとえば塩化水素、またはルイス塩基もしくはブレンステッド塩基の意味で塩基性の塩基性触媒、たとえばアンモニアを添加してもよい。有利にはこれらは痕跡量で、つまり１０００ｐｐｍより低い量で添加する。触媒を添加しないことは特に有利である。
【０１８４】
反応副生成物の精製は精製温度２０〜２００℃、有利には５０℃〜１５０℃、特に有利には５０〜１２０℃でで行う。
【０１８５】
−精製工程は、有利には動きにより特徴付けられ、その際、ゆっくりした動きとわずかな混合が特に有利である。撹拌機構はこの場合、有利には混合および流動化が開始されるが、しかし完全な流動化は生じないように調整し、かつ運動させる。精製工程はさらに、高めた気体導入により特徴付けられ、これは空導管気体速度０．００１〜１０ｃｍ／ｓ、有利には０．０１〜１ｃｍ／ｓに相応する。これは、シリル化剤、シリカ、シリル化したシリカおよび副反応生成物と反応しない、つまり副反応、分解反応、酸化工程および燃焼および爆発現象につながらない、全ての不活性ガス、たとえばＮ２、Ａｒ、その他の希ガス、ＣＯ２などにより行うことができる。
【０１８６】
付加的にシリル化の間に、または精製に引き続き、シリカの機械的な圧縮のための方法、たとえばプレスロール、粉砕装置、たとえばエッジランナーおよびボールミル、連続的もしくは不連続的に、スクリューもしくはスクリューミキサー、スクリュー圧縮機、ブリケッティングマシンによる圧縮または適切な真空法による空気もしくはガス内容物の吸引による圧縮を使用することができる。
【０１８７】
シリル化の間に、反応の工程（ＩＩ）で、プレスロール、上記の粉砕装置、たとえばボールミによる機械的な圧縮またはスクリュー、スクリューミキサー、スクリュー圧縮機、ブリケッティングマシンによる圧縮は特に有利である。
【０１８８】
別の特に有利な実施態様では、精製に引き続きシリカの機械的な圧縮のための方法、たとえば適切な真空法による空気もしくは気体内容物の吸引による圧縮を使用することができる。
【０１８９】
さらに特に有利な実施態様では精製に引き続き、シリカの解凝集のための方法、たとえばピンミル、または粉砕のための装置、たとえばピンミル、ハンマーミル、向流ミル、衝撃ミルまたは粉砕分級のための装置を使用することができる。
【０１９０】
有利には、使用される親水性シリカのＢＥＴ表面積（ＤＩＮ６６１３１および６６１３２により測定）１００ｍ２／ｇの表面積あたり、（シリル化の後に結合したシリル化剤残留物に対して）シリル化剤の合計の３質量％より多く、有利にはシリル化剤の１０質量％より多くを使用する。
【０１９１】
本発明のもう１つの有利な対象（２）は、シラノール基の含有率が低く、均一に分散し、かつ定義された極性基の割合を表面に有するシリカであり、これは一次粒子の平均粒径が１００ｎｍより小さく、有利には一次粒子の平均粒径が５〜５０ｎｍであり、その際、これらの一次粒子は、シリカ中で分離して存在しているのではなく、直径１００〜１０００ｎｍを有するより大きな凝集体（ＤＩＮ５３２０６による定義）の構成要素であり、かつ外的な剪断負荷に依存して１〜５００μｍの大きさを有する凝集塊（ＤＩＮ５３２０６による定義）を構成し、その際、シリカは１０〜３００ｍ２／ｇ（ＤＩＮ６６１３１および６６１３２によるＢＥＴ法により測定）の比表面積を有し、その際、シリカは２．８以下、有利には２．７以下、特に有利には２．４〜２．６の質量Ｄｍのフラクタル次元を有し、かつ０．６ＳｉＯＨ／ｎｍ２より小さい、有利には０．２５ＳｉＯＨ／ｎｍ２より小さい、特に有利には０．１５ＳｉＯＨ／ｎｍ２より小さい表面シラノール基ＳｉＯＨの密度を有し、かつ比表面積１００ｍ２／ｇ（ＤＩＮ６６１３１および６６１３２によるＢＥＴ法により測定）あたり、少なくとも１．０質量％、有利には１．５質量％より大きい炭素含有率を有する。
【０１９２】
別の本発明によるシリカ（２）は、水との接触の際に水により湿潤可能な割合を有していない。
【０１９３】
別の本発明によるシリカ（２）の特別な特徴は、その表面が均一かつ定義された割合の極性官能基を有していることである。これらおよびシリル化剤残留物および残りの反応していないシラノール基は、顕微鏡によっても、均一に分散している。これはたとえば溶媒和発色により、たとえばビス−フェニレン−ジ−シアノ−鉄（ＩＩ）によりジクロロエタン中で、または吸着測定により、たとえば静的容量気体吸着または逆ガスクロマトグラフィーにより示すことができる。
【０１９４】
別の本発明によるシリカ（２）は、１００ｎｍより小さい一次粒子の平均粒径、有利には５〜５０ｎｍの一次粒子の平均粒径を有する（説明：一次粒子はシリカ中で分離されて存在しているのではなく、より大きな凝集体および凝集塊の構成要素である）。
【０１９５】
別の本発明によるシリカ（２）は、特に２５ｍ２／ｇ（ＤＩＮ６６１３１および６６１３２によるＢＥＴ法により測定）より大きな比表面積を有する。
【０１９６】
別の本発明によるシリカ（２）は、直径１００〜１０００ｎｍ、有利には１００〜５００ｎｍ、特に有利には１００〜２５０ｎｍの範囲の凝集体（ＤＩＮ５３２０６による定義）からなる。
【０１９７】
別の本発明によるシリカ（２）は、剪断のない、もしくは剪断の少ない測定条件下で１μｍ〜５５０μｍの大きさの凝集塊を有利に有する凝集塊（ＤＩＮ５３２０６による定義）からなる。
【０１９８】
別の本発明によるシリカ（２）は、比表面積（ＤＩＮ６６１３１および６６１３２によるＢＥＴ法により測定）１００ｍ２／ｇあたり、少なくとも１．０質量％、有利には１．５質量％より大の炭素含有率を有する。
【０１９９】
別の本発明によるシリカ（２）は、０．６ＳｉＯＨ／ｎｍ２より小さい、有利には０．２５ＳｉＯＨ／ｎｍ２より小さい、特に有利には０．１５ＳｉＯＨ／ｎｍ２より小さい表面シラノール基ＳｉＯＨの密度を有する。
【０２００】
本発明によるシリカの特別な特徴は、その表面が物理化学的に均質であり、かつシリル化剤残基、極性基および残りの、反応していないシラノール基が、顕微鏡によっても、規則的で均質に分散していることである。これは吸着測定、たとえば静的容量気体吸着によるガス吸着または逆ガスクロマトグラフィーにより示すことができる。
【０２０１】
有利な１実施態様では、本発明によるシリカは、完全に化学的に結合したシリル化剤層（つまりＴ＝２５℃でテトラヒドロフランにより、有機ケイ素のシリル化剤層の０．５質量％未満が抽出可能であり、その際、抽出された有機ケイ素化合物の検出は、有利にはＳｉ特異的な原子吸光分光分析により行う）を有する。
【０２０２】
別の本発明によるシリカ（２）は、さらに、粉末系中で、粉末表面上での付着を有し、従って再凝集および分離の傾向がなく、ひいては負荷に対して安定しており、貯蔵安定性の混合物シリカ−粉末が可能であることを特徴とする。これは特に非磁性および磁性の、１成分系および２成分系であってもよいトナーおよび現像剤中での使用に関して該当する。
【０２０３】
意外なことに、シリル化剤（Ｉ）および（ＩＩ）と反応させる親水性シリカの製造の精製工程において水の付加的な添加を行わないことは、シリカ表面のより高い反応性につながることが判明した。さらに意外なことに、このようなシリカのシリル化は、均一かつ均質なシリル化剤層の形成につながり、ひいては極性および無極性の基の均質な分布につながることが判明した。このことは極性および無極性の基の、シリル化剤表面上での定義された分散の制御された調整を可能にする。
【０２０４】
意外なことに、シリル化反応の反応副生成物および精製除去生成物を被覆の工程に返送することは、効果的な被覆および高められた反応収率につながることがさらに判明した。この返送は有利には、非凝縮相中で、つまり気体として、もしくは蒸気として行う。この返送は物質輸送として均圧に沿って行うか、または制御された物質輸送として技術的に通例の気体輸送システム、たとえば換気装置、ポンプ、圧縮空気膜ポンプを用いて行う。凝縮されていない相の返送が有利であるので、場合により返送用導管を加熱することが推奨される。より高い反応収率および高められたシリル化度が得られる。
【０２０５】
本発明の利点は次の通りである：１）反応収率が高い、従って経済的であり、かつ資源を保護する。
【０２０６】
２）シリル化剤の最小の使用量で高いシリル化度。
【０２０７】
３）シリカ表面上の極性基および無極性基を定義された比に適切に調整する。
【０２０８】
４）無極性基以外にシリカの表面相への極性基の均質な分布。
【０２０９】
別の対象は、本発明によるシリカ（２）を含有するトナー、現像剤、粉末系のための電荷制御助剤および／または流動助剤である。
【０２１０】
トナーは一般に次の組成を有する−バインダーとしての固体樹脂、これは粉末を製造するために十分な硬さであり、有利には１００００を越える分子量を有し、有利には１００００未満の分子量のポリマーの割合が１０％よりも少なく、たとえばポリエステル樹脂であり、これはジオールおよびカルボン酸、カルボン酸エステル、または無水カルボン酸からなる共縮合物であってもよく、たとえば１〜１０００、有利には５〜２００の酸価を有し、またはポリアクリレート、またはポリスチレン、またはこれらの混合物もしくはコポリマーであってもよく、かつ２０μｍより小さい、有利には１５μｍより小さい、特に有利には１０μｍより小さい平均粒径を有する。トナー樹脂はアルコール、カルボン酸およびポリカルボン酸を含有していてもよい。
【０２１１】
−技術的に通例の着色剤、たとえばブラックカーボンブラック、カラーブラック、シアン着色剤、マゼンタ着色剤、黄色の着色剤。
【０２１２】
−一般に負帯電の電荷制御剤：帯電を制御する添加剤、たとえば金属含有のアゾ着色剤、または銅−フタロシアニン着色剤、または金属錯体、たとえばアルキル化されたサリチル酸誘導体または安息香酸、特にホウ素もしくはアルミニウムを含有するものを、必要とされる量、一般に５質量％未満。
【０２１３】
−選択的に正帯電の電荷制御剤：帯電を制御する添加剤、たとえばニグロシン着色剤、または第三アミンにより置換されたトリフェニルメタン着色剤、または第四級アンモニウム塩、たとえばＣＴＡＢ（セチルトリメチルアンモニウムブロミド＝ヘキサデシルトリメチルアンモニウムブロミド）、またはポリアミンを一般に５質量％未満。
【０２１４】
−場合により、磁性トナーを製造するために、磁性粉末、たとえば磁界で磁性化することができる粉末、たとえば強磁性物質、たとえば鉄、コバルト、ニッケル、合金、またはマグネタイト、ヘマタイトまたはフェライトのような化合物を添加してもよい。
【０２１５】
−選択的に現像剤、たとえば鉄粉末、ガラス粉末、ニッケル粉末、フェライト粉末を添加することができる。
【０２１６】
−本発明によるシリカを、平均粒径２０μｍを有するバインダーとしての固体の樹脂に対して、０．０１質量％より多く、有利には０．１質量％より多く含有する。バインダーの平均粒径の低下と共に、一般にシリカのより高い含有率が必要とされ、その際、必要とされるシリカの量は、バインダーの粒径に反比例して増大する。しかしシリカの含有率は、有利にはいずれの場合でもバインダー樹脂に対して５質量％よりも小である。
【０２１７】
−その他の無機添加剤、たとえば微粒子状もしくは粗粒状の二酸化ケイ素、これには平均粒径１００〜１０００ｎｍを有するものも含まれ、酸化アルミニウム、たとえば熱分解法酸化アルミニウム、二酸化チタン、たとえは熱分解法によるもの、もしくはアナターゼもしくはルチル、酸化ジルコニウム。
【０２１８】
−ワックス、たとえば１０〜５００個の炭素原子を有するパラフィンワックス、シリコーンワックス、オレフィン系ワックス、ヨウ素価＜５０、有利には＜２５を有するワックス、およびけん化価１０〜１０００、有利には２５〜３００を有するワックス。
【０２１９】
トナーは、種々の現像法において使用することができ、たとえば電子写真画像形成および複製のために、たとえば磁気ブラシ現像法、カスケード法、導電性および非導電性の磁性系の使用、パウダークラウド法、複製における現像などにおいて使用することができる。
【０２２０】
無極性シリカの欠点は、液体系、ポリマー系および樹脂系中での活性な充填剤として使用する際に、中程度および高度の極性を有することである。ここでは混和性および相容性の問題が生じる。このことは、シリカと周囲のマトリックスとの密接な結合が必要とされている場合に不利である。本発明による制御された割合の極性官能基の、シラノール基の含有率の少ないシリカの表面上への均質な組み込みは、この欠点を克服し、かつシリカ−マトリックスのコンパウンドの機械的特性、たとえば硬度、強度、靭性および耐摩耗性などを高める。
【０２２１】
本発明によるシリカはさらに、極性の系、たとえば溶剤不含の架橋性ポリマーおよび／または樹脂、またはたとえば水系もしくは有機溶剤中の有機樹脂（たとえば：ポリエステル、ビニルエステル、エポキシド、ポリウレタン、アルキド樹脂など）の溶液、懸濁液、エマルションおよび分散液中で、高い増粘作用を有し、かつこのことによりこれらの系中でのレオロジー添加剤として適切である。
【０２２２】
本発明によるシリカは、実質的に、無極性の系、たとえば未架橋のシリコーンゴム中、わずかな増粘作用を有し、しかし同時にその際、架橋したシリコーンゴム中で高い補強作用を示し、ひいてはシリコーンゴムのための補強充填剤として好適であることを特徴とする。
【０２２３】
さらなる本発明によるシリカ（２）は、反応性のポリマーおよび樹脂中で、周囲のマトリックスとの最適な化学的架橋を生じる。
【０２２４】
もう１つの欠点は、該シリカを添加剤として、たとえば粘着防止剤として、流動助剤として、または摩擦電気的な特性を制御および調整するためのに、固体、特に微粒子状の固体、たとえば架橋したポリマー系および樹脂系または無機の微粒子状固体と共に使用する場合、シリカの無極性が高いことである。無極性から、混和性および相容性において問題が生じる。このことは、該シリカを流動性助剤として、および／または電荷制御剤として、粉末形の製品、たとえば粉末樹脂系、たとえば粉体塗料被覆中で使用するか、またはトナーおよび現像剤中で使用する場合に、シリカの分離につながる。この分離はシリカと粉末粒子との相互作用の不足と関連している。この分離は系の不安定化および耐用寿命の不足という結果を生じる、つまりたとえばトナー−シリカ−混合物の場合、繰り返しのコピーおよび活性化プロセスの負荷の下で安定性の不足という結果を生じる。
【０２２５】
シラノール基の含有率の低いシリカの表面への極性官能基の制御された割合を本発明により組み込むことは、この欠点を克服し、かつこの系の長時間安定性を高める。
【０２２６】
本発明はさらに、本発明による均質にシリル化されたシリカの、たとえば非磁性および磁性の、１成分系および２成分系であってもよい現像剤およびトナー中での使用に関する。これらのトナーは樹脂、たとえばスチレン樹脂およびアクリル樹脂、およびこれらの混合物、またはポリエステル樹脂およびエポキシ樹脂、およびこれらの混合物からなっていてもよく、かつ有利には１〜１００μｍの粒径分布に粉砕されていてもよく、あるいは分散液またはエマルションまたは溶液中または塊状での重合法で有利に１〜１００μｍの粒径分布に製造された樹脂であってもよい。有利には該シリカを粉末の流動性の改善および制御、および／またはトナーもしくは現像剤の摩擦電気的な帯電特性を制御するために使用する。このようなトナーおよび現像剤は有利には電子写真印刷法において使用することができ、これらは直接法による画像転写法の場合にも使用可能である。このことは塗料系として使用される粉末形の樹脂にも該当する。
【０２２７】
もう１つの適用は、義歯の製造における、もしくはプラスチック歯科用充填剤における、充填剤として、たとえば機械的強度もしくは耐摩耗性の改善のためのシリカの使用である。
【０２２８】
もう１つの適用は、特に耐引掻性のために必要とされる硬度を達成するための、ラッカーおよび塗料における使用である。
【実施例】
【０２２９】
親水性出発シリカの製造四塩化ケイ素１０．８ｋｇ／ｈを混合室中で、一次空気７４．３Ｎｍ３／ｈおよび水素ガス２０．７Ｎｍ３／ｈにより均質に混合し、かつ公知の構造のバーナーノズル中、火炎の中で燃焼室へ導入した。燃焼室中へさらに二次空気１２．０Ｎｍ３／ｈを送入した。燃焼室から出た後に、生じたシリカ−ガス混合物を熱交換システム中で１２０〜１５０℃に冷却し、かつ引き続き固体のシリカを塩化水素含有の気相からフィルターシステム中で分離した。高めた温度で引き続き、天然ガスの燃焼により加熱された空気の添加により、水もしくは水分をさらに添加することなく塩化水素の残分を除去した。ＤＩＮ６６１３１および６６１３２によるＢＥＴ法により測定した比表面積２００ｍ２／ｇを有する熱分解法シリカが得られ、これは４％（質量％）の分散液（ＤＩＮ／ＩＳＯ７８７／９）のｐＨ値４．１を有していた。
【０２３０】
均質な表面を有する、シラノール基の少ないシリカの製造（１）
例１−１
連続的な装置中、不活性ガスＮ２下に、温度１０５℃で、水分＜１％およびＨＣｌ含有率＜１００ｐｐｍおよび比表面積（ＤＩＮ６６１３１および６６１３２によるＢＥＴ法により測定）２００ｍ２／ｇを有する親水性シリカ（Wacker-Chemie  GmbH社、ドイツ国Burghausen在、において商品名WACKER  HDK  N２０で市販されている）の質量流１０００ｇ／ｈに、完全脱塩水（ＶＥ水）５０ｇ／ｈを微細に分散された形で噴霧し、ＯＨ末端のポリジメチルシロキサン（ＰＤＭＳ）１５０ｇ／ｈ（粘度：２５℃で４０ｍＰａｓ）を１物質ノズルによる噴霧（圧力１０バール）により、微細に分散した液状の形で供給し、ならびに１物質ノズルによる噴霧（圧力７バール）によりジメチルジクロロシラン３０ｇ／ｈを供給した。こうして被覆したシリカを温度１０５℃、滞留時間２時間でさらに攪拌により流動化し、かつ引き続きその下に存在する反応器中、３００℃で反応させた。引き続き、機械的に作動する乾燥機中、２５０℃および０．３ｃｍ／ｓ  Ｎ２流で、ＨＣｌを除去した。その際、反応の副反応生成物および精製除去生成物を２０％まで、シリカの被覆へ返送した。均質なシリル化剤層を有する疎水性で白色のシリカ粉末が得られた。データは第１−１表に記載されている。
【０２３１】
例１−２
連続的な装置中、不活性ガスＮ２下に、温度１０５℃で、水分＜１％およびＨＣｌ含有率＜１００ｐｐｍおよび比表面積（ＤＩＮ６６１３１および６６１３２によるＢＥＴ法により測定）２００ｍ２／ｇを有する親水性シリカ（Wacker-Chemie  GmbH社、ドイツ国Burghausen在、において商品名WACKER  HDK  N２０で市販されている）の質量流１０００ｇ／ｈに、ＶＥ水５０ｇ／ｈを微細に分散された形で噴霧し、液状のＭＱ樹脂（２５℃で粘度１２０ｍＰａｓを有し、かつＭ：Ｑが２．５：１である）１５０ｇ／ｈを１物質ノズルによる噴霧（圧力１５バール）により、微細に分散した液状の形で供給し、ならびに１物質ノズルによる噴霧（圧力５バール）によりジメチルジクロロシラン１５０ｇ／ｈを供給した。こうして被覆したシリカを温度１０５℃、滞留時間１．３時間でさらに攪拌により流動化し、かつ引き続きその下に存在する反応器中、３５０℃で反応させた。引き続き、機械的に作動する乾燥機中、２５０℃および０．３ｃｍ／ｓ  Ｎ２流で、ＨＣｌを除去した。その際、反応の副反応生成物および精製除去生成物を５０％まで、シリカの被覆へ返送した。均質なシリル化剤層を有する疎水性で白色のシリカ粉末が得られた。データは第１−１表に記載されている。
【０２３２】
例１−３
連続的な装置中、不活性ガスＮ２下に、温度２５℃で、水分＜１％およびＨＣｌ含有率＜１００ｐｐｍおよび比表面積（ＤＩＮ６６１３１および６６１３２によるＢＥＴ法により測定）２００ｍ２／ｇを有する親水性シリカ（Wacker-Chemie  GmbH社、ドイツ国Burghausen在、において商品名WACKER  HDK  N２０で市販されている）の質量流１０００ｇ／ｈに、ＶＥ水５０ｇ／ｈを微細に分散された形で噴霧し、ＯＨ末端のＰＤＭＳ（粘度：２５℃で４０ｍＰａｓ）１５０ｇ／ｈを１物質ノズルによる噴霧（圧力１０バール）により、微細に分散した液状の形で供給し、ならびに１物質ノズルによる噴霧（圧力５バール）によりヘキサメチルジシラザン５０ｇ／ｈを供給した。こうして被覆したシリカを温度２５℃、滞留時間２．５時間でさらに攪拌により流動化し、かつ引き続きその下に存在する反応器中、８０℃で反応させた。引き続き、機械的に作動する乾燥機中、１４０℃および０．３ｃｍ／ｓ  Ｎ２流で、ＮＨ３を除去した。その際、反応の副反応生成物および精製除去生成物を３３％まで、シリカの被覆へ返送した。均質なシリル化剤層を有する疎水性で白色のシリカ粉末が得られた。データは第１−１表に記載されている。
【０２３３】
例１−４
連続的な装置中、不活性ガスＮ２下に、温度２５℃で、水分＜１％およびＨＣｌ含有率＜１００ｐｐｍおよび比表面積（ＤＩＮ６６１３１および６６１３２によるＢＥＴ法により測定）５０ｍ２／ｇを有する親水性シリカ（Wacker-ChemieGmbH社、ドイツ国Burghausen在、において商品名WACKER  HDK  D05で市販されている）の質量流１０００ｇ／ｈに、ＶＥ水１５ｇ／ｈを微細に分散された形で噴霧し、ＯＨ末端ＰＤＭＳ（粘度：２５℃で４０ｍＰａｓ）４０ｇ／ｈを１物質ノズルによる噴霧（圧力１０バール）により、微細に分散した液状の形で供給し、ならびに１物質ノズルによる噴霧（圧力５バール）によりヘキサメチルジシラザン１５ｇ／ｈを供給した。こうして被覆したシリカを温度２５℃、滞留時間２．５時間でさらに攪拌により流動化し、かつ引き続きその下に存在する反応器中、８０℃で反応させた。引き続き、機械的に作動する乾燥機中、１４０℃および０．３ｃｍ／ｓ  Ｎ２流で、ＮＨ３を除去した。その際、反応の副反応生成物および精製除去生成物を３３％まで、シリカの被覆へ返送した。均質なシリル化剤層を有する疎水性で白色のシリカ粉末が得られた。データは第１−１表に記載されている。
【０２３４】
【表１】
2008189545.tif 000002
【０２３５】
分析法１の記載
１．炭素含有率（％Ｃ）
−炭素に関する元素分析；試料をＯ２流中、＞１０００℃で燃焼、生じたＣＯ２のＩＲによる検出および定量化；装置ＬＥＣＯ  ２４４、
２．反応の収率（％Ａ）
−予測される炭素含有率の理論値％Ｃ−theorおよび実験により判明した炭素含有率％Ｃ−exp：％収率＝％Ｃ−exp／％Ｃ−theor×１００％、
３．シリル化されていないシリカ−シラノール基の残留含有率（％ＳｉＯＨ）。
【０２３６】
方法：水／メタノール＝５０：５０中に懸濁させたシリカの酸塩基滴定；シアーズによる滴定（G.W.  Sears、Anal.  Chem.、２８（１２）、（１９５６年）、１９８１年）
−滴定はシリカの等電点のｐＨ範囲および溶解より下で実施した、
−１００％ＳｉＯＨ（シリカ−表面シラノール基）を有する未処理のシリカ：ＳｉＯＨ−ｐｈｉｌ＝１．８ＳｉＯＨ／ｎｍ２、
−シリル化されたシリカ：ＳｉＯＨ−シリル化、
−シリカ−残留シラノール含有率：
％ＳｉＯＨ＝ＳｉＯＨ−シリル化／ＳｉＯＨ−ｐｈｉｌ×１００％。
【０２３７】
４．水による湿潤性の試験（あり／なし）（ＷＴ）：同一の体積のシリカと同一の体積のシリカとを振とうする；
−湿潤する（親水性）場合、シリカは沈降する：あり、
−湿潤しない（疎水性）場合、シリカは浮遊する：なし。
【０２３８】
５．水−メタノール混合物による湿潤性＝メタノール数（ＭＺ）の試験（水中のＭｅＯＨの体積％）：同一の体積のシリカと同一の体積の水−メタノール混合物とを振とうする、
−メタノール０％で開始、
−湿潤しない場合、シリカは浮遊する：５体積％高いＭｅＯＨ含有率を有する混合物を使用する、
−湿潤する場合、シリカは沈降する：水中のＭｅＯＨの割合（％）によりＭＺが生じる。
【０２３９】
６．ＤＲＩＦＴ（拡散反射赤外フーリエ変換分光分析(diffuse  reflectanceinfrared  fourier  transformation  spectroscopy)）により測定される、３７５０ｃｍ-１における単離されるＯＨの原子価振動の吸収帯の強度
−未処理のシリカの吸収帯の強度に対する：％ＳｉＯＨ−３７５０１／ｃｍ＝ｉｎｔ−ｓｉｌｙｌ／ｉｎｔ−ｐｈｉｌ×１００％。
【０２４０】
トルエン中、メチルレッドにより溶媒和発色より測定される極性（ＭＲＺ）
−トルエン中のメチルレッド２０ｍｇの溶液、
−トルエンのメチルレッド溶液１０ｍｌ中のシリカ０．５ｇの懸濁；懸濁液の色の目視による評価：
→紫色  ０  未処理のシリカ
→赤紫色  １
→赤色  ２
→赤橙色  ３
→橙色  ４
→黄−橙色  ５  完全にシリル化したシリカ。
【０２４１】
８．双極性π＊、溶媒和発色により測定（ジクロロエタン中、ビス−フェニレン−ジ−シアノ−鉄（ＩＩ）による）：π＊＜１．０。
【０２４２】
９．逆ガスクロマトグラフィー（ＩＧＣ）により測定される、シリカ表面におけるシリル化剤層の構造の均質性。
【０２４３】
例１〜５
シリカの耐電挙動
平均粒径８０μｍを有するフェライト−キャリア５０ｇずつを、例１−３および１−４からのシリカそれぞれ０．５ｇと、ＲＴで１００ｍｌのＰＥ容器中で１５分間振とうすることにより混合した。測定前にこれらの混合物を、ローラブラケット上の、閉鎖された１００ｍｌＰＥ容器中、６４ｒｐｍで５分間活性化した。「ハード・ブロー・オフ  セル(hard-blow-off  cell)（シリカ約３ｇ、容量１０ｎＦ、４５μｍふるい、空気流１ｌ／分、空気圧２．４ｋＰａ、測定時間９０秒）（EPPING  GmbH、Ｄ−８５３７５  Neufahren）を用いてシリカの摩擦電気的な帯電挙動を、シリカの質量あたりのシリカの帯電の挙動として測定した（ｑ／ｍ）。
【０２４４】
【表２】
2008189545.tif 000003
【０２４５】
例１−６
シリカを含有するトナーの流動性および帯電挙動
負帯電タイプ、「クラッシュド・タイプ(crushed  type)」、スチレン／メタクリレートコポリマーをベースとし、平均粒径１４μｍを有するシリカ不含の磁性１成分乾燥トナー（たとえばＩＭＥＸ社、日本から市販されている）１００ｇを、非対称的に動く混合機(Taumelmischer)（たとえば乱流混合機）中で例１−３〜１−４に記載のシリカ０．４ｇとＲＴで１時間混合した。トナーの負荷時間２０分後（１０００回のコピー工程後の負荷に相応）に、完成したシリカ含有のトナーの帯電（質量あたりの電荷）および現像ローラーに対する完成したシリカ含有のトナーの流動性（質量流）を、「ｑ／ｍ−モノ」電位計／流れ試験機（EPPING  GmbH、Ｄ−８５３７５Neufahren）中で測定した。
【０２４６】
【表３】
2008189545.tif 000004
【０２４７】
例１−７
シリカ含有の重合トナーの流動性および帯電挙動
負帯電タイプ、「化学的に製造されたトナー(chemically  processed  toner)」、重合法により製造された、スチレン／メタクリレートコポリマーをベースとし、平均粒径１４μｍを有するシリカ不含の磁性１成分乾燥トナー１００ｇを、非対称的に動く混合機（たとえば乱流混合機）中で例１−３〜１−４に記載のシリカ０．４ｇとＲＴで１時間混合した。トナーの負荷時間２０分後（１０００回のコピー工程後の負荷に相応）に、完成したシリカ含有のトナーの帯電（質量あたりの電荷）および現像ローラーに対する完成したシリカ含有のトナーの流動性（質量流）を、「ｑ／ｍ−モノ」電位計／流れ試験機（EPPING  GmbH、Ｄ−８５３７５Neufahren）中で測定した。
【０２４８】
【表４】
2008189545.tif 000005
【０２４９】
例１−８
シリカ含有トナーの流動性および帯電挙動
ポリエステル（フェニル含有のＰＰＯおよび無水フタル酸の共縮合物）ベースの、平均粒径１０μｍを有するバインダー樹脂（粉砕した固体樹脂、負帯電タイプ）８８ｇ、カラーブラック（Cabot  Regal  ４００Ｒ）８ｇ、負に制御する電荷制御剤（Aizen  Spilon  Black  Ｔ−７７、Hodogaya  Chem.）２ｇおよびワックス（Viscol  TS-200、Sanyo  Chem.）２ｇからコンパウンディングされたシリカ不含のトナー１００ｇを非対称的に動く混合機（たとえば乱流混合機）中、例１−３に記載のシリカ１．５ｇにＲＴで１時間混合した。２０分のトナーの負荷時間（１０００回のコピー工程後の負荷に相応）の後、完成したシリカ含有トナーの帯電（質量あたりの電荷）および現像ローラに対する完成したシリカ含有トナーの流動性（質量流）を「ｑ／ｍ−モノ」電位計／流れ試験機（EPPING  GmbH、Ｄ−８５３７５Neufahren）中で測定した。
【０２５０】
【表５】
2008189545.tif 000006
【０２５１】
例１−９
シリカを含有するトナーの流動性および帯電挙動
ポリエステル（フェニル含有のＰＰＯおよび無水フタル酸の共縮合物）ベースの、平均粒径１０μｍを有するバインダー樹脂（粉砕した固体樹脂、負帯電タイプ）９０ｇ、カラーブラック（Mitsubishi  Carbon  Black  No.４４）５ｇ、正に制御する電荷制御剤（Bontron  S-34、Orient  Chem.）１ｇおよびワックス（Viscol  550P、Sanyo  Chem.）２ｇからコンパウンディングされたシリカ不含のトナー９８ｇをＲＴで１時間、非対称的に動く混合機（たとえば乱流混合機）中で例１−３に記載のシリカ１．５ｇに混合した。トナーの負荷時間２０分（１０００回のコピー工程後の負荷に相応）の後、完成したシリカ含有トナーの帯電（質量あたりの電荷）および現像ローラに対する完成したシリカ含有トナーの流動性（質量流）を「ｑ／ｍ−モノ」電位計／流れ試験機（EPPING  GmbH、Ｄ−８５３７５Neufahren）中で測定した。
【０２５２】
【表６】
2008189545.tif 000007
【０２５３】
表面に極性基が均質に分散した、シラノール基の少ないシリカの製造（２）
例２−１
連続的な装置中、不活性ガスＮ２下に、温度３５℃で、比表面積（ＤＩＮ６６１３１および６６１３２によるＢＥＴ法により測定）２００ｍ２／ｇを有する親水性シリカ（Wacker-Chemie  GmbH社、ドイツ国Burghausen在、において商品名WACKER  HDK  N20で市販されている）の質量流１０００ｇ／ｈに、完全脱塩水（ＶＥ水）５０ｇ／ｈを微細に分散された形で噴霧し、ＯＨ末端ポリジメチルシロキサン（ＰＤＭＳ）（粘度：２５℃で４０ｍＰａｓ）１００ｇ／ｈを１物質ノズルによる噴霧（圧力１０バール）により液状の、微細に分散した形で供給し、ならびに１物質ノズルによる噴霧（圧力７バール）により３−アミノエチル−アミノプロピル−トリメトキシシラン（Wacker  GF91  Silan）および水の１：２の、新たに製造された混合物１５０ｇ／ｈを供給した。こうして被覆したシリカを温度３５℃、滞留時間２時間でさらに攪拌により流動化し、かつ引き続きその下に存在する反応器中、８０℃で反応させた。引き続き、機械的に作動する乾燥機中、１２０℃および０．１ｃｍ／ｓ  Ｎ２流で、揮発性成分を除去した。その際、反応の副反応生成物および精製除去生成物を３３％まで、シリカの被覆へ返送した。シリル化剤層中で極性基および無極性基が均一に分散している疎水性で白色のシリカ粉末が得られた。
【０２５４】
データは第２−１表に記載されている。
【０２５５】
例２−２
連続的な装置中、不活性ガスＮ２下に、温度３５℃で、比表面積（ＤＩＮ６６１３１および６６１３２によるＢＥＴ法により測定）２００ｍ２／ｇを有する親水性シリカ（Wacker-Chemie  GmbH社、ドイツ国Burghausen在、において商品名WACKER  HDK  N20で市販されている）の質量流１０００ｇ／ｈに、ＶＥ水５０ｇ／ｈを微細に分散された形で噴霧し、ＯＨ末端ＰＤＭＳ（粘度：２５℃で４０ｍＰａｓ）１００ｇ／ｈを１物質ノズルによる噴霧（圧力１０バール）により、微細に分散した液状の形で供給し、ならびに１物質ノズルによる噴霧（圧力７バール）によりＮ，Ｎ′−ジエチル−３−アミノプロピル−メチル−ジメトキシシランおよびメタノールの１：２の、新たに製造された混合物１５０ｇ／ｈを供給した。こうして被覆したシリカを温度３５℃、滞留時間２時間でさらに攪拌により流動化し、かつ引き続きその下に存在する反応器中、８０℃で反応させた。引き続き、機械的に作動する乾燥機中、１２０℃および０．１ｃｍ／ｓ  Ｎ２流で、揮発性成分を除去した。その際、反応の副反応生成物および精製除去生成物を３３％まで、シリカの被覆へ返送した。シリル化剤層中で極性基および無極性基が均一に分散している疎水性で白色のシリカ粉末が得られた。
【０２５６】
データは第２−１表に記載されている。
【０２５７】
例２−３
連続的な装置中、不活性ガスＮ２下に、温度３５℃で、比表面積（ＤＩＮ６６１３１および６６１３２によるＢＥＴ法により測定）２００ｍ２／ｇを有する親水性シリカ（Wacker-Chemie  GmbH社、ドイツ国Burghausen在、において商品名WACKER  HDK  N20で市販されている）の質量流１０００ｇ／ｈに、ＶＥ水５０ｇ／ｈを微細に分散された形で噴霧し、ＯＨ末端ＰＤＭＳ（粘度：２５℃で４０ｍＰａｓ）１００ｇ／ｈを１物質ノズルによる噴霧（圧力１０バール）により、微細に分散した液状の形で供給し、ならびに１物質ノズルによる噴霧（圧力７バール）によりＮ，Ｎ′−ビス−トリメトキシシリルプロピル−エチレンジアミンおよびメタノールの１：２の、新たに製造された混合物１５０ｇ／ｈを供給した。こうして被覆したシリカを温度３５℃、滞留時間２時間でさらに攪拌により流動化し、かつ引き続きその下に存在する反応器中、８０℃で反応させた。引き続き、機械的に作動する乾燥機中、１２０℃および０．１ｃｍ／ｓ  Ｎ２流で、揮発性成分を除去した。その際、反応の副反応生成物および精製除去生成物を３３％まで、シリカの被覆へ返送した。シリル化剤層中で極性基および無極性基が均一に分散している疎水性で白色のシリカ粉末が得られた。
【０２５８】
そのデータは第２−１表に記載されている。
【０２５９】
例２−４
連続的な装置中、不活性ガスＮ２下に、温度３５℃で、比表面積（ＤＩＮ６６１３１および６６１３２によるＢＥＴ法により測定）２００ｍ２／ｇを有する親水性シリカ（Wacker-Chemie  GmbH社、ドイツ国Burghausen在、において商品名WACKER  HDK  N20で市販されている）の質量流１０００ｇ／ｈに、ＶＥ水５０ｇ／ｈを微細に分散された形で噴霧し、ＯＨ末端ＰＤＭＳ（粘度：２５℃で４０ｍＰａｓ）１００ｇ／ｈを１物質ノズルによる噴霧（圧力１０バール）により、微細に分散した液状の形で供給し、ならびに１物質ノズルによる噴霧（圧力７バール）により３−メタクリルオキシ−プロピル−トリエトキシシラン（Wacker  GF31  Silan）およびメタノールの１：２の、新たに製造された混合物１５０ｇ／ｈを供給した。こうして被覆したシリカを温度３５℃、滞留時間２時間でさらに攪拌により流動化し、かつ引き続きその下に存在する反応器中、８０℃で反応させた。引き続き、機械的に作動する乾燥機中、１２０℃および０．１ｃｍ／ｓＮ２流で、揮発性成分を除去した。その際、反応の副反応生成物および精製除去生成物を３３％まで、シリカの被覆へ返送した。シリル化剤層中で極性基および無極性基が均一に分散している疎水性で白色のシリカ粉末が得られた。
【０２６０】
データは第２−１表に記載されている。
【０２６１】
例２−５
連続的な装置中、不活性ガスＮ２下に、温度３５℃で、比表面積（ＤＩＮ６６１３１および６６１３２によるＢＥＴ法により測定）２００ｍ２／ｇを有する親水性シリカ（Wacker-Chemie  GmbH社、ドイツ国Burghausen在、において商品名WACKER  HDK  N20で市販されている）の質量流１０００ｇ／ｈに、ＶＥ水５０ｇ／ｈを微細に分散された形で噴霧し、ＯＨ末端ＰＤＭＳ（粘度：２５℃で４０ｍＰａｓ）１００ｇ／ｈを１物質ノズルによる噴霧（圧力１０バール）により、微細に分散した液状の形で供給し、ならびに１物質ノズルによる噴霧（圧力７バール）により３−グリシドキシ−プロピル−トリエトキシシラン（Wacker  GF82Silan）およびメタノールの１：２の、新たに製造された混合物１５０ｇ／ｈを供給した。こうして被覆したシリカを温度３５℃、滞留時間２時間でさらに攪拌により流動化し、かつ引き続きその下に存在する反応器中、８０℃で反応させた。引き続き、機械的に作動する乾燥機中、１２０℃および０．１ｃｍ／ｓ  Ｎ２流で、揮発性成分を除去した。その際、反応の副反応生成物および精製除去生成物を３３％まで、シリカの被覆へ返送した。シリル化剤層中で極性基および無極性基が均一に分散している疎水性で白色のシリカ粉末が得られた。
【０２６２】
データは第２−１表に記載されている。
【０２６３】
例２−６
連続的な装置中、不活性ガスＮ２下に、温度３５℃で、比表面積（ＤＩＮ６６１３１および６６１３２によるＢＥＴ法により測定）２００ｍ２／ｇを有する親水性シリカ（Wacker-Chemie  GmbH社、ドイツ国Burghausen在、において商品名WACKER  HDK  N20で市販されている）の質量流１０００ｇ／ｈに、ＶＥ水５０ｇ／ｈを微細に分散された形で噴霧し、ＯＨ末端ＰＤＭＳ（粘度：２５℃で４０ｍＰａｓ）１００ｇ／ｈを１物質ノズルによる噴霧（圧力１０バール）により、微細に分散した液状の形で供給し、ならびに１物質ノズルによる噴霧（圧力７バール）によりホスフィナト−ビス［エチルジメチルシロキシエチルジメチルトリメトキシシラン］ナトリウム塩および水の１：２の、新たに製造された混合物１５０ｇ／ｈを供給した。こうして被覆したシリカを温度３５℃、滞留時間２時間でさらに攪拌により流動化し、かつ引き続きその下に存在する反応器中、８０℃で反応させた。引き続き、機械的に作動する乾燥機中、１２０℃および０．１ｃｍ／ｓ  Ｎ２流で、揮発性成分を除去した。その際、反応の副反応生成物および精製除去生成物を３３％まで、シリカの被覆へ返送した。シリル化剤層中で極性基および無極性基が均一に分散している疎水性で白色のシリカ粉末が得られた。
【０２６４】
データは第２−１表に記載されている。
【０２６５】
例２−７
連続的な装置中、不活性ガスＮ２下に、温度３５℃で、比表面積（ＤＩＮ６６１３１および６６１３２によるＢＥＴ法により測定）２００ｍ２／ｇを有する親水性シリカ（Wacker-Chemie  GmbH社、ドイツ国Burghausen在、において商品名WACKER  HDK  N20で市販されている）の質量流１０００ｇ／ｈに、ＶＥ水５０ｇ／ｈを微細に分散された形で噴霧し、ＯＨ末端ＰＤＭＳ（粘度：２５℃で４０ｍＰａｓ）１００ｇ／ｈを１物質ノズルによる噴霧（圧力１０バール）により、微細に分散した液状の形で供給し、ならびに１物質ノズルによる噴霧（圧力７バール）により、２５℃で１００ｍＰａｓの粘度のヒドロキシ末端のポリエチレンオキシド−プロピル−ポリジメチルシロキサン（Wackerから商品名IM22で市販されている）および水の１：２の混合物１５０ｇ／ｈおよび水を供給した。こうして被覆したシリカを温度３５℃、滞留時間２時間でさらに攪拌により流動化し、かつ引き続きその下に存在する反応器中、８０℃で反応させた。引き続き、機械的に作動する乾燥機中、１２０℃および０．１ｃｍ／ｓ  Ｎ２流で、揮発性成分を除去した。その際、反応の副反応生成物および精製除去生成物を３３％まで、シリカの被覆へ返送した。シリル化剤層中で極性基および無極性基が均一に分散している疎水性で白色のシリカ粉末が得られた。
【０２６６】
データは第２−１表に記載されている。
【０２６７】
例２−８
連続的な装置中、不活性ガスＮ２下に、温度３５℃で、比表面積（ＤＩＮ６６１３１および６６１３２によるＢＥＴ法により測定）２００ｍ２／ｇを有する親水性シリカ（Wacker-Chemie  GmbH社、ドイツ国Burghausen在、において商品名WACKER  HDK  N20で市販されている）の質量流１０００ｇ／ｈに、ＶＥ水５０ｇ／ｈを微細に分散された形で噴霧し、ＯＨ末端ＰＤＭＳ（粘度：２５℃で４０ｍＰａｓ）１００ｇ／ｈを１物質ノズルによる噴霧（圧力１０バール）により液状の、微細に分散した形で供給し、ならびに１物質ノズルによる噴霧（圧力７バール）により３−メルカプト−プロピル−トリメトキシシラン（Wackerから商品名GF70で市販されている）およびエタノールの１：２の、新たに製造された混合物１５０ｇ／ｈを供給した。こうして被覆したシリカを温度３５℃、滞留時間２時間でさらに攪拌により流動化し、かつ引き続きその下に存在する反応器中、８０℃で反応させた。引き続き、機械的に作動する乾燥機中、１２０℃および０．１ｃｍ／ｓ  Ｎ２流で、揮発性成分を精製した。その際、反応の副反応生成物および精製除去生成物を３３％まで、シリカの被覆へ返送した。シリル化剤層中で極性基および無極性基が均一に分散している疎水性で白色のシリカ粉末が得られた。
【０２６８】
データは第２−１表に記載されている。
【０２６９】
例２−９
連続的な装置中、不活性ガスＮ２下に、温度３５℃で、比表面積（ＤＩＮ６６１３１および６６１３２によるＢＥＴ法により測定）２００ｍ２／ｇを有する親水性シリカ（Wacker-Chemie  GmbH社、ドイツ国Burghausen在、において商品名WACKER  HDK  N20で市販されている）の質量流１０００ｇ／ｈに、ＶＥ水５０ｇ／ｈを微細に分散された形で噴霧し、ＯＨ末端ＰＤＭＳ（粘度：２５℃で４０ｍＰａｓ）１００ｇ／ｈを１物質ノズルによる噴霧（圧力１０バール）により、微細に分散した液状の形で供給し、ならびに１物質ノズルによる噴霧（圧力７バール）により３−シクロヘキシルアミノ−プロピル−トリメトキシシラン（Wackerから商品名GF92で市販されている）およびエタノールの１：２の、新たに製造された混合物１５０ｇ／ｈおよび水を供給した。こうして被覆したシリカを温度３５℃、滞留時間２時間でさらに攪拌により流動化し、かつ引き続きその下に存在する反応器中、８０℃で反応させた。引き続き、機械的に作動する乾燥機中、１２０℃および０．１ｃｍ／ｓ  Ｎ２流で、揮発性成分を除去した。その際、反応の副反応生成物および精製除去生成物を３３％まで、シリカの被覆へ返送した。シリル化剤層中で極性基および無極性基が均一に分散している疎水性で白色のシリカ粉末が得られた。
【０２７０】
データは第２−１表に記載されている。
【０２７１】
例２−１０
連続的な装置中、不活性ガスＮ２下に、温度３５℃で、比表面積（ＤＩＮ６６１３１および６６１３２によるＢＥＴ法により測定）２００ｍ２／ｇを有する親水性シリカ（Wacker-Chemie  GmbH社、ドイツ国Burghausen在、において商品名WACKER  HDK  N20で市販されている）の質量流１０００ｇ／ｈに、ＯＨ末端ＰＤＭＳ（粘度：２５℃で４０ｍＰａｓ）１００ｇ／ｈを１物質ノズルによる噴霧（圧力１０バール）により、微細に分散した液状の形で供給し、ならびに１物質ノズルによる噴霧（圧力７バール）によりポリ−ハイドロジェンメチル−シロキサン５０ｇ／ｈを供給した。こうして被覆したシリカを温度３５℃、滞留時間２時間でさらに攪拌により流動化し、かつ引き続きその下に存在する反応器中、８０℃で反応させた。引き続き、機械的に作動する乾燥機中、１２０℃および０．１ｃｍ／ｓ  Ｎ２流で、揮発性成分を除去した。その際、反応の副反応生成物および精製除去生成物を３３％まで、シリカの被覆へ返送した。シリル化剤層中で極性基および無極性基が均一に分散している疎水性で白色のシリカ粉末が得られた。
【０２７２】
データは第２−１表に記載されている。
【０２７３】
【表７】
2008189545.tif 000008
【０２７４】
分析方法２の記載
２−１．反応の収率（％Ａ）
−  予測される炭素含有率の理論値％Ｃ−ｔｈｅｏｒおよび実験により判明した炭素含有率％Ｃ−ｅｘｐ：％収率＝％Ｃ−ｅｘｐ／％Ｃ−ｔｈｅｏｒ×１００％、
２−２．シリル化されていないシリカ−シラノール基の残留含有率（％ＳｉＯＨ）。
【０２７５】
方法：水／メタノール＝５０：５０中に懸濁したシリカの酸塩基滴定；シアーズによる滴定（Q.W.  Sears、Anal.  Chem.、２８（１２）、（１９５６年）、１０８１）−滴定はシリカの等電点のｐＨ範囲および溶解より下で実施した、
−１００％ＳｉＯＨ（シリカ−表面シラノール基）を有する未処理のシリカ：ＳｉＯＨ−ｐｈｉｌ＝１．８ＳｉＯＨ／ｎｍ２、
−シリル化されたシリカ：ＳｉＯＨ−シリル化、
−シリカ−残留シラノール含有率：
％ＳｉＯＨ＝ＳｉＯＨ−シリル化／ＳｉＯＨ−ｐｈｉｌ×１００％。
【０２７６】
例２−１１
シリカの帯電挙動
平均粒径８０μｍを有するフェライト−キャリア５０ｇずつを、例２−１〜２−４からのシリカそれぞれ０．５ｇと、室温（ＲＴ）で１００ｍｌのＰＥ容器中で１５分間振とうすることにより混合した。測定前にこれらの混合物を、ローラブラケット上の、閉鎖された１００ｍｌＰＥ容器中、６４ｒｐｍで５分間活性化した。「ハード・ブロー・オフ  セル(hard-blow-off  cell)（シリカ約３ｇ、容量１０ｎＦ、４５μｍふるい、空気流１ｌ／分、空気圧２．４ｋＰａ、測定時間９０秒）（EPPING  GmbH、Ｄ−８５３７５  Neufahren）を用いてシリカの摩擦電気的な耐電挙動を、シリカの質量あたりのシリカの帯電挙動として測定した（ｑ／ｍ）。
【０２７７】
【表８】
2008189545.tif 000009
【０２７８】
例２−１２
シリカを含有するトナーの流動性および帯電挙動
負帯電タイプ、「クラッシュド・タイプ(cruched  type)」、スチレン／メタクリレートコポリマーをベースとし、平均粒径１４μｍを有するシリカ不含の磁性１成分乾燥トナー（たとえばＩＭＥＸ社、日本から市販されている）１００ｇを、非対称的に動く混合機（たとえば乱流混合機）中で例２−６に記載のシリカ０．４ｇとＲＴで１時間混合した。トナーの負荷時間２０分後（１０００回のコピー工程後の負荷に相応）に、完成したシリカ含有のトナーの帯電（質量あたりの電荷）および現像ローラーに対する、完成したシリカ含有のトナーの流動性（質量流）を、「ｑ／ｍ−モノ」電位計／流れ試験機（EPPING  GmbH、Ｄ−８５３７５Neufahren）中で測定した。
【０２７９】
【表９】
2008189545.tif 000010
【０２８０】
例２−１３
シリカを含有するトナーの流動性および帯電挙動
ポリエステル（フェニル含有のＰＰＯおよび無水フタル酸の共縮合物）ベースの、平均粒径１０μｍを有するバインダー樹脂（粉砕した固体樹脂、負帯電タイプ）８８ｇ、カラーブラック（Cobalt  Regal  400R）８ｇ、負に制御する電荷制御剤（Aizen  Spilon  Black  T-77、Hodogaya  Chem.）２ｇおよびワックス（Viscol  TS-200、Sanyo  Chem.）２ｇからコンパウンディングされたシリカ不含のトナー１００ｇをＲＴで１時間、非対称的に動く混合機（たとえば乱流混合機）中で例２−３に記載のシリカ１．５ｇに混合した。トナーの負荷時間２０分（１０００回のコピー工程後の負荷に相応）の後、完成したシリカ含有トナーの帯電（質量あたりの電荷）および現像ローラに対する完成したシリカ含有トナーの流動性（質量流）を「ｑ／ｍ−モノ」電位計／流れ試験機（EPPING  GmbH、Ｄ−８５３７５Neufahren）中で測定した。
【０２８１】
【表１０】
2008189545.tif 000011